(57)【要約】仮支持体と、バインダーポリマー、重合性化合物、及び光重合開始剤を含む第１感光層と、少なくともバインダーポリマーを含み、かつ、光学濃度が０．５以上である遮光層と、をこの順に有する転写フィルム、並びに積層体及びパターン形成方法である。【特許請求の範囲】
【請求項１】
仮支持体と、
バインダーポリマー、重合性化合物、及び光重合開始剤を含む第１感光層と、
少なくともバインダーポリマーを含み、かつ、光学濃度が０．５以上である遮光層と、
をこの順に有する転写フィルム。
【請求項２】
前記遮光層が、更に、紫外線吸収材料を含む請求項１に記載の転写フィルム。
【請求項３】
前記紫外線吸収材料が、カーボンブラックを含む請求項２に記載の転写フィルム。
【請求項４】
前記遮光層が、更に、重合性化合物を含む請求項１〜請求項３のいずれか１項に記載の転写フィルム。
【請求項５】
光重合開始剤の含有量が、前記遮光層の全固形分量に対して、１質量％以下である請求項１〜請求項４のいずれか１項に記載の転写フィルム。
【請求項６】
前記第１感光層と前記遮光層との間に、中間層を有する請求項１〜請求項５のいずれか１項に記載の転写フィルム。  
【請求項７】
前記中間層が、水又は炭素数１〜４の低級アルコールに対して可溶性を有するバインダーポリマーを含む請求項６に記載の転写フィルム。
【請求項８】
前記中間層が、更に、重合性化合物及び光重合開始剤を含む請求項６又は請求項７に記載の転写フィルム。
【請求項９】
透明基材と、
請求項１〜請求項８のいずれか１項に記載の転写フィルムと、
を有する積層体。
【請求項１０】
前記透明基材の、前記転写フィルムが積層された側と反対側に、第２感光層を有する請求項９に記載の積層体。
【請求項１１】
前記第２感光層が、バインダーポリマー、重合性化合物、及び光重合開始剤を含有する請求項１０に記載の積層体。
【請求項１２】
透明基材の一方の側に、請求項１〜請求項８のいずれか１項に記載の転写フィルムを貼り合わせる工程と、
前記透明基材の他方の側に、バインダーポリマー、重合性化合物、及び光重合開始剤を含む第２感光層を形成する工程と、
前記透明基材の両方の側に対して、光をそれぞれ異なるパターンにて照射する工程と、
前記照射が行われた後の前記透明基材の両方の側を現像処理することで、前記透明基材の両方の側にそれぞれ異なるパターンを形成する工程と、
を有するパターン形成方法。
【請求項１３】
前記透明基材は、両方の面に金属電極及び金属配線の少なくとも一方を有する請求項１２に記載のパターン形成方法。
【請求項１４】
タッチパネル用電極及びタッチパネル用配線の少なくとも一方の形成に用いられる請求項１２又は請求項１３に記載のパターン形成方法。
【発明の詳細な説明】
【技術分野】
【０００１】
本開示は、転写フィルム、積層体、及びパターン形成方法に関する。
【背景技術】
【０００２】
近年、携帯電話、カーナビゲーション、パーソナルコンピュータ、券売機、銀行の端末などの電子機器では、液晶装置などの表面にタブレット型の入力装置が配置される。液晶装置の画像表示領域に表示された指示画像を参照しながら、指示画像が表示されている箇所に指又はタッチペンなどを触れることで、指示画像に対応する情報の入力が行える装置がある。
入力装置（以下、タッチパネルともいう。）には、抵抗膜型、静電容量型などがある。静電容量型の入力装置の場合には、単に一枚の基板に透光性導電膜を形成すればよいという利点がある。【０００３】
導電膜がパターン状に形成された配線基板としては、金属配線パターンが基板の両側に配設された両面プリント配線基板が用いられる傾向にある。
基板上に金属配線が配設された配線基板は、基板に形成された金属膜の上にフォトレジスト法によりパターン状のレジスト膜を形成し、レジスト膜をマスクとして金属膜をエッチング等することで作製することができる。そして、両面プリント配線基板の場合には、パターン状のレジスト膜をマスクとしてエッチングする作業を基板の両側に対して行うことになる。【０００４】
上記に関連する技術として、透明基材の両面にパターニングする方法に関する開示がある（例えば、特開２０１１−１５４０８０号公報参照）。具体的には、透明基材の表裏両面に設けられた透明金属膜のパターン形成において、透明金属膜の少なくとも一方の透明金属膜上に露光光を遮光する不透明層を形成し、透明基材の表裏両面にフォトレジストを塗布してフォトレジスト膜を形成し、フォトレジスト膜を有する両面に異なるパターン露光を行って、それぞれレジストパターンを形成し得ることが記載されている。【０００５】
また、プリント配線基板の製造に有用な材料として、支持体上に、バインダー、重合性化合物及び光重合開始剤を含む第一感光層と、第一感光層の光感度よりも相対的に高い光感度を示す第二感光層とがこの順に積層された感光性転写シートが開示されている（例えば、特開２００５−３３１６９５号公報参照）。
【発明の概要】
【発明が解決しようとする課題】
【０００６】
上記のように、透明基材の両側にそれぞれ配線パターンを形成することについては、従来から行われている。しかし、透明基材の両側に感光性のレジストパターンを設けてそれぞれ露光し、例えば透明基材の両側に互いに異なるパターンを形成しようとすると、透明基材の一方の側から照射された光が透明基材を透過して他方の側に到達しやすい。そのため、光が照射される一方の側では良好なパターンが形成できても、他方の側では、透過した光の影響を受けてパターンの形状を著しく損なう場合がある。
【０００７】
従来技術のうち、上記した特開２０１１−１５４０８０号公報では、不透明層を設けて一方の側に照射された光が他方の側へ透過することが防止される。しかし、不透明層にはアルミニウム等の金属が用いられるため、レジストパターンを形成した後に配線パターンをエッチング形成する際には、金属配線を形成するためのエッチングとは別にあらかじめ不透明層をエッチングする作業を設けなければならず、工程数が多くなる課題がある。また、不透明層がフォトレジストの現像処理の際に除去されないために、現像後そのまま透明基材の両方の側を同時にエッチング処理することも不可能である。
しかも、特開２０１１−１５４０８０号公報に記載の技術では、パターン露光時の光が不透明層で反射しやすいため、反射光がパターン精度を損ない、パターンの精細さを損ないやすい傾向がある。【０００８】
本開示は、上記に鑑みなされたものである。
本発明の一実施形態が解決しようとする課題は、転写後のパターン露光時の、透明基材の一方の側からの照射光に起因した他方の側のパターン形成性への影響が抑えられ、簡易に精細なパターンを形成することができる転写フィルム又は積層体を提供することにある。
本発明の他の一実施形態が解決しようとする課題は、転写後のパターン露光時の、透明基材の一方の側からの照射光に起因した他方の側のパターン形成性への影響を抑えつつ、簡易に精細なパターンを形成することができるパターン形成方法を提供することにある。
【課題を解決するための手段】
【０００９】
課題を解決するための具体的手段には、以下の態様が含まれる。
＜１＞  仮支持体と、バインダーポリマー、重合性化合物、及び光重合開始剤を含む第１感光層と、少なくともバインダーポリマーを含み、かつ、光学濃度が０．５以上である遮光層と、をこの順に有する転写フィルムである。
＜２＞  遮光層が、更に、紫外線吸収材料を含む＜１＞に記載の転写フィルムである。
＜３＞  紫外線吸収材料が、カーボンブラックを含む＜２＞に記載の転写フィルムである。
＜４＞  遮光層が、更に、重合性化合物を含む＜１＞〜＜３＞のいずれか１つに記載の転写フィルムである。
＜５＞  光重合開始剤の含有量が、遮光層の全固形分量に対して、１質量％以下である＜１＞〜＜４＞のいずれか１つに記載の転写フィルムである。
＜６＞  第１感光層と遮光層との間に、中間層を有する＜１＞〜＜５＞のいずれか１つに記載の転写フィルムである。  
＜７＞  中間層が、水又は炭素数１〜４の低級アルコールに対して可溶性を有するバインダーポリマーを含む＜６＞に記載の転写フィルムである。
＜８＞  中間層が、更に、重合性化合物及び光重合開始剤を含む＜６＞又は＜７＞に記載の転写フィルムである。
＜９＞  透明基材と、＜１＞〜＜８＞のいずれか１つに記載の転写フィルムと、を有する積層体である。
＜１０＞  透明基材の、転写フィルムが積層された側と反対側に、第２感光層を有する＜９＞に記載の積層体である。
＜１１＞  第２感光層が、バインダーポリマー、重合性化合物、及び光重合開始剤を含有する＜１０＞に記載の積層体である。【００１０】
＜１２＞  透明基材の一方の側に、＜１＞〜＜８＞のいずれか１つに記載の転写フィルムを貼り合わせる工程と、透明基材の他方の側に、バインダーポリマー、重合性化合物、及び光重合開始剤を含む第２感光層を形成する工程と、透明基材の両方の側に対して、光をそれぞれ異なるパターンにて照射する工程と、照射が行われた後の透明基材の両方の側を現像処理することで、透明基材の両方の側にそれぞれ異なるパターンを形成する工程と、を有するパターン形成方法である。
＜１３＞  透明基材は、両方の面に金属電極及び金属配線の少なくとも一方を有する＜１２＞に記載のパターン形成方法である。
＜１４＞  タッチパネル用電極及びタッチパネル用配線の少なくとも一方の形成に用いられる＜１２＞又は＜１３＞に記載のパターン形成方法である。
【発明の効果】
【００１１】
本発明の一実施形態によれば、転写後のパターン露光時の、透明基材の一方の側からの照射光に起因した他方の側のパターン形成性への影響が抑えられ、簡易に精細なパターンを形成することができる転写フィルム又は積層体が提供される。
本発明の他の一実施形態によれば、転写後のパターン露光時の、透明基材の一方の側からの照射光に起因した他方の側のパターン形成性への影響を抑えつつ、簡易に精細なパターンを形成することができるパターン形成方法が提供される。
【図面の簡単な説明】
【００１２】
【図１】図１は、本開示の転写フィルムの一実施形態を示す断面構成図である。
【図２】図２は、本開示の積層体の一実施形態を示す断面構成図である。
【図３】図３は、本開示の積層体の他の一実施形態を示す断面構成図である。
【図４】図４は、本開示のパターン形成方法により透明基材の両側に互いに異なるパターンを同時に形成するところを説明するための工程図である。
【発明を実施するための形態】
【００１３】
以下、本開示の内容について詳細に説明する。
以下に記載する構成要件の説明は、本開示の代表的な実施態様に基づいてなされることがあるが、本開示はそのような実施態様に限定されるものではない。
【００１４】
本開示において、数値範囲を示す「〜」とはその前後に記載される数値を下限値及び上限値として含む意味で使用される。
本開示において段階的に記載されている数値範囲において、一つの数値範囲で記載された上限値又は下限値は、他の段階的な記載の数値範囲の上限値又は下限値に置き換えてもよい。また、本開示に記載されている数値範囲において、その数値範囲の上限値又は下限値は、実施例に示されている値に置き換えてもよい。
【００１５】
本開示における基（原子団）の表記において、置換及び無置換を記していない表記は、置換基を有さないものと共に置換基を有するものをも包含するものである。例えば「アルキル基」とは、置換基を有さないアルキル基（無置換アルキル基）のみならず、置換基を有するアルキル基（置換アルキル基）をも包含するものである。
また、本開示において、「質量％」と「重量％」とは同義であり、「質量部」と「重量部」とは同義である。
更に、本開示において、２以上の好ましい態様の組み合わせは、より好ましい態様である。
本開示において、組成物中の各成分の量は、組成物中に各成分に該当する物質が複数存在する場合、特に断らない限り、組成物中に存在する上記複数の物質の合計量を意味する。
【００１６】
本開示において、「工程」との語は、独立した工程だけでなく、他の工程と明確に区別できない場合であっても工程の所期の目的が達成されれば、本用語に含まれる。
【００１７】
本開示において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
【００１８】
本開示において、樹脂中の構成単位の割合は、特に断りが無い限り、質量割合を表す。
本開示において、分子量分布がある場合の分子量は、特に断りが無い限り、重量平均分子量（Ｍｗ）を表す。
【００１９】
以下、本開示の転写フィルム、並びに、本開示の転写フィルムを用いた積層体及びパターン形成方法について、詳細に説明する。
【００２０】
＜転写フィルム＞
本開示の転写フィルムは、仮支持体と、バインダーポリマー、重合性化合物、及び光重合開始剤を含む第１感光層と、少なくともバインダーポリマーを含み、かつ、光学濃度が０．５以上である遮光層と、をこの順に有し、必要に応じて、更に、中間層等の他の層を有してもよい。
【００２１】
従来から、フォトレジスト法により形成したレジストパターンをマスクとしてエッチング法により配線パターン等を形成する技術は知られている。レジスト材料の一例として感光性転写フィルムを用いる方法も広く用いられている。
そして近年では、透明基材の両側に感光性の樹脂組成物を設けてそれぞれ露光し、例えば透明基材の両側に互いに異なるパターンを形成する技術が知られている。透明基材の両側からそれぞれ光照射した場合、透明基材の一方の側から照射された光は、透明基材を透過して他方の側にまで到達する傾向がある。そのため、光照射が行われる一方の側では良好なパターンが形成されても、他方の側では、一方の側から透過した光の影響を受けて潜像が乱れ、現像後に形成されるパターンの形状を著しく損なう場合がある。
【００２２】
特開２０１１−１５４０８０号公報に記載の技術のように、層間に不透明層を設けて、透明基材の一方の側に照射された光が他方の側へ透過しない層構造とされている場合には、透明基材の一方の側に照射された光の透過が防止され、他方の側の感光状態（潜像）を乱すことは生じにくい。ところが、特開２０１１−１５４０８０号公報に記載の技術は、不透明層にアルミニウム等の金属が用いられている。そのため、レジストパターンをマスクとしてエッチングにより配線パターンを形成する場合、配線パターンを形成するためのエッチング工程とは別にあらかじめ不透明層へのエッチング工程を設けなければならない。したがって、工程数が多く、コストの点でも不利である。
しかも、特開２０１１−１５４０８０号公報に記載の発明のように、層間に配された不透明層が金属層である場合、金属層は多少なりとも光の反射を伴うため、パターン露光時の光が不透明層で反射して不要な露光効果が生じ、結果、パターンの精細さを損なう一因となる。
また、不透明層は、光照射後の現像処理によってフォトレジストと同時に現像除去できないので、例えば透明基材の両方の側に形成されたフォトレジスト膜の現像時点では不透明層がそのまま残る。そのため、現像と同時にエッチング可能な状態を形成することができない。
【００２３】
上記に鑑み、本開示の転写フィルムでは、仮支持体上に、バインダーポリマー、重合性化合物、及び光重合開始剤を含む第１感光層と、バインダーポリマーを含み、かつ、光学濃度が０．５以上である遮光層と、をこの順に積層した積層構造とする。これにより、例えば図２のように、透明基材２１の一方の側に転写フィルム４１を貼り合わせて透明基材２１／遮光層１３／第１感光層１７／仮支持体１９の積層構造を有する積層体とした場合、一方の側（例えば、積層体の仮支持体１９側）から照射された照射光は、遮光層１３で遮断されて他方の側（例えば、積層体の透明基材２１側）への透過が抑制され、かつ、他方の側からの光も同様に遮光層１３で遮断されて一方の側への透過が抑制される。そして、このような層構成では、第１感光層１７及び遮光層１３は、一方の側からの照射光により第１感光層１７が感光した領域以外の領域において、第１感光層１７だけでなく遮光層１３も良好に現像除去され、現像と同時にエッチング可能な状態が得られ、かつ、透明基材２１上への遮光層１３の残存も生じにくい。結果、透明基材２１上に精度の高いパターンが形成される。
この点は、例えば図３に示すように、透明基材２１の一方の側に転写フィルム４１を貼り合わせ、かつ、他方の側に第２感光層２７を有する別の転写フィルム４３を貼り合わせることで、仮支持体１９／第１感光層１７／遮光層１３／透明基材２１／第２感光層２７／仮支持体１９ａの積層構造を有する積層体１０１とした場合により顕著に現れる。つまり、一方の側（例えば、積層体の仮支持体１９側）から照射された照射光は、遮光層１３で遮断されて他方の側（例えば、図３の積層体の仮支持体１９ａ側）への透過が抑制され、かつ、他方の側から照射された照射光も同様に遮光層１３で遮断されて一方の側（例えば、図３の積層体の仮支持体１９側）への透過が抑制される。そして、このような層構成では、第１感光層及び遮光層は、一方の側からの照射光により第１感光層が感光していない領域で第１感光層１７だけでなく遮光層１３も良好に現像除去され、現像と同時にエッチング可能な状態が得られる。また、透明基材２１上への遮光層１３の残存及び第２感光層の残存も生じにくいので、透明基材２１上には、残渣が少なく、精度の高いパターンが形成される。
上記のように、本開示の転写フィルムでは、層間に配された遮光層は、照射光を吸収しやすく、照射された光の反射を生じにくいので、反射光に起因した不要な露光効果が抑制され、パターンの精細さがより高められる。また、本開示における遮光層は、第１感光層の現像の際に除去可能な層であるので、パターンを顕在化する現像の過程で除去され、エッチング可能な状態を形成できる。したがって、現像後そのまま両側のエッチング処理が可能となる。
【００２４】
（第１感光層）
第１感光層は、仮支持体の上に配置された感光性を有するネガ型の層であり、少なくともバインダーポリマー、重合性化合物、及び光重合開始剤を含む。第１感光層は、必要に応じて、更に界面活性剤、溶剤、及び添加剤等の他の成分を含んでもよい。
【００２５】
−バインダーポリマー−
第１感光層は、バインダーポリマーの少なくとも一種を含有する。
バインダーポリマーは、アルカリ性溶媒との接触により溶解しうる樹脂（いわゆるアルカリ可溶性樹脂）であることが好ましい。
バインダーポリマーの酸価は、特に制限はないが、現像性の観点から、６０ｍｇ／ＫＯＨ以上であることが好ましい。具体的に、バインダーポリマーは、酸価６０ｍｇＫＯＨ／ｇ以上のバインダーポリマーであることが好ましく、酸価６０ｍｇＫＯＨ／ｇ以上のアルカリ可溶性樹脂であることがより好ましく、酸価６０ｍｇＫＯＨ／ｇ以上のカルボキシ基含有アクリル樹脂であることが特に好ましい。
【００２６】
酸価６０ｍｇＫＯＨ／ｇ以上のカルボキシ基含有アクリル樹脂（以下、特定重合体と称することがある。）としては、上記酸価の条件を満たす限りにおいて特に制限はなく、公知の樹脂から適宜選択して用いることができる。
例えば、特開２０１１−９５７１６号公報の段落００２５に記載のポリマーのうちの酸価６０ｍｇＫＯＨ／ｇ以上のカルボキシ基含有アクリル樹脂であるバインダーポリマー、特開２０１０−２３７５８９号公報の段落００３３〜００５２に記載のポリマーのうちの酸価６０ｍｇＫＯＨ／ｇ以上のカルボキシ基含有アクリル樹脂等が、本実施形態における特定重合体として好ましく用いることができる。
ここで、（メタ）アクリル樹脂は、（メタ）アクリル酸に由来する構成単位及び（メタ）アクリル酸エステルに由来する構成単位の少なくとも一方を含む樹脂を指す。
（メタ）アクリル樹脂中における（メタ）アクリル酸に由来する構成単位及び（メタ）アクリル酸エステルに由来する構成単位の合計割合は、３０モル％以上が好ましく、５０モル％以上がより好ましい。
【００２７】
特定重合体における、カルボキシ基を有するモノマーの共重合比の好ましい範囲は、特定重合体１００質量％に対して、５質量％〜５０質量％であり、より好ましくは５質量％〜４０質量％、更に好ましくは１０質量％〜２０質量％の範囲内である。
特定重合体は、反応性基を有していてもよい。
反応性基を特定重合体に導入する手段としては、水酸基、カルボキシ基、第一級アミノ基、第二級アミノ基、アセトアセチル基、スルホン酸などに、エポキシ化合物、ブロックイソシアネート、イソシアネート、ビニルスルホン化合物、アルデヒド化合物、メチロール化合物、カルボン酸無水物などを反応させる方法が挙げられる。
これらの中でも、反応性基としては、ラジカル重合性基であることが好ましく、エチレン性不飽和基であることがより好ましく、（メタ）アクリロキシ基であることが特に好ましい。
【００２８】
また、バインダーポリマー（特に特定重合体）は、硬化後の透湿度及び強度の観点から、芳香環を有する構成単位を有していてもよい。
芳香環を有する構成単位を形成するモノマーとしては、スチレン、ｔｅｒｔ−ブトキシスチレン、４−メチルスチレン、α−メチルスチレン、ベンジル（メタ）アクリレート等が挙げられる。
また、芳香環を有する構成単位としては、スチレン由来の構成単位であることが好ましい。
【００２９】
バインダーポリマーが芳香環を有する構成単位を含有する場合、芳香環を有する構成単位の含有量は、バインダーポリマーの全質量に対し、５質量％〜９０質量％であることが好ましく、１０質量％〜７０質量％であることがより好ましく、２０質量％〜５０質量％であることが更に好ましい。
【００３０】
また、バインダーポリマー、特に特定重合体は、タック性、及び、硬化後の強度の観点から、脂肪族環式骨格を有する構成単位を有することが好ましい。
脂肪族環式骨格を有する構成単位を形成するモノマーとして、具体的には、ジシクロペンタニル（メタ）アクリレート、シクロヘキシル（メタ）アクリレート、イソボルニル（メタ）アクリレート等が挙げられる。
上記脂肪族環式骨格を有する構成単位が有する脂肪族環としては、ジシクロペンタン環、シクロヘキサン環、イソボロン環、トリシクロデカン環等が好ましく挙げられる。中でも、トリシクロデカン環が特に好ましく挙げられる。
【００３１】
バインダーポリマーが脂肪族環式骨格を有する構成単位を含有する場合、脂肪族環式骨格を有する構成単位の含有量は、バインダーポリマーの全質量に対し、５質量％〜９０質量％であることが好ましく、１０質量％〜８０質量％であることがより好ましく、２０質量％〜７０質量％であることが更に好ましい。
【００３２】
また、バインダーポリマー、特に特定重合体は、タック性、及び硬化後の強度の観点から、エチレン性不飽和基を有する構成単位を有することが好ましい。エチレン性不飽和基としては、（メタ）アクリル基が好ましく、（メタ）アクリロキシ基がより好ましい。
バインダーポリマーがエチレン性不飽和基を有する構成単位を含有する場合、エチレン性不飽和基を有する構成単位の含有量は、バインダーポリマーの全質量に対し、５質量％〜７０質量％であることが好ましく、１０質量％〜５０質量％であることがより好ましく、２０質量％〜４０質量％であることが更に好ましい。
【００３３】
バインダーポリマーとしては、例えば、以下に示す化合物Ａ（Ｍｅはメチル基を示す。）が好適に挙げられる。なお、以下に示す各構成単位の含有比率は目的に応じて適宜変更することができる。
バインダーポリマーは、上市されている市販品を用いてもよく、例えば、藤倉化成株式会社のアクリベース（登録商標）ＦＦＳ−６０５８、ＦＦ１８７、大成ファインケミカル株式会社のアクリット（登録商標）８ＫＢ−００１等の８ＫＢシリーズが挙げられる。
【００３４】
【化１】
2020040054.tif 000002
【００３５】
バインダーポリマーの酸価は、６０ｍｇＫＯＨ／ｇ〜２５０ｍｇＫＯＨ／ｇであることが好ましく、７０ｍｇＫＯＨ／ｇ〜１８０ｍｇＫＯＨ／ｇであることが更に好ましい。
【００３６】
本開示において、酸価は、ＪＩＳ  Ｋ００７０（１９９２年）に記載の方法に準拠して測定される値である。以下同様である。
【００３７】
バインダーポリマーが、酸価６０ｍｇＫＯＨ／ｇ以上のバインダーポリマーを含むことで、既述の利点に加え、後述する遮光層が酸基を有するアクリル樹脂を含有することにより、第１感光層と遮光層との間の密着性を高めることができる。
【００３８】
また、バインダーポリマーは、上記のポリマー以外にも、任意の膜形成樹脂を目的に応じて適宜選択して用いることができる。
【００３９】
バインダーポリマーの重量平均分子量は、特に制限はないが、３，０００を超えることが好ましく、３，０００を超え６０，０００以下であることがより好ましく、５，０００〜５０，０００であることが更に好ましい。
重量平均分子量の測定は、後述する遮光層に用いられるバインダーポリマーの重量平均分子量の測定と同様の方法及び条件にて、ゲル透過クロマトグラフ（ＧＰＣ）により行うことができる。
【００４０】
バインダーポリマーは、１種単独で使用しても、２種以上を含有してもよい。
バインダーポリマーの第１感光層中における含有量は、感光性及び硬化膜の強度の観点から、第１感光層の全質量に対して、１０質量％〜９０質量％が好ましく、１５質量％以上８０質量％以下がより好ましく、２０質量％以上７０質量％以下が更に好ましい。
【００４１】
−重合性化合物−
第１感光層は、重合性化合物の少なくとも一種を含有する。
重合性化合物は、第１感光層の感光性（即ち、光硬化性）及び硬化膜の強度に寄与する成分である。本開示における重合性化合物は、１つ以上のエチレン性不飽和基を有する化合物（以下、「エチレン性不飽和化合物」ともいう。）である。中でも、重合性化合物は、光照射により活性種としてラジカルを放出するラジカル重合性化合物が好ましい。
【００４２】
第１感光層は、エチレン性不飽和化合物として、２官能以上のエチレン性不飽和化合物を含むことが好ましい。
ここで、２官能以上のエチレン性不飽和化合物とは、一分子中にエチレン性不飽和基を２つ以上有する化合物を意味する。
エチレン性不飽和基としては、（メタ）アクリロイル基がより好ましい。
エチレン性不飽和化合物としては、（メタ）アクリレート化合物が好ましい。
【００４３】
第１感光層は、硬化後の硬化性の観点から、２官能のエチレン性不飽和化合物（好ましくは、２官能の（メタ）アクリレート化合物）と、３官能以上のエチレン性不飽和化合物（好ましくは、３官能以上の（メタ）アクリレート化合物）と、を含有することが特に好ましい。
【００４４】
２官能のエチレン性不飽和化合物としては、特に制限はなく、公知の化合物の中から適宜選択できる。
２官能のエチレン性不飽和化合物としては、トリシクロデカンジメタノールジ（メタ）アクリレート、トリシクロデカンジメタノールジ（メタ）アクリレート、１，９−ノナンジオールジ（メタ）アクリレート、１，６−ヘキサンジオールジ（メタ）アクリレート等が挙げられる。
２官能のエチレン性不飽和化合物としては、より具体的には、トリシクロデカンジメタノールジアクリレート（Ａ−ＤＣＰ、新中村化学工業（株）製）、トリシクロデカンジメタノールジメタクリレート（ＤＣＰ、新中村化学工業（株）製）、１，９−ノナンジオールジアクリレート（Ａ−ＮＯＤ−Ｎ、新中村化学工業（株）製）、１，６−ヘキサンジオールジアクリレート（Ａ−ＨＤ−Ｎ、新中村化学工業（株）製）等が挙げられる。
【００４５】
３官能以上のエチレン性不飽和化合物としては、特に制限はなく、公知の化合物の中から適宜選択できる。
３官能以上のエチレン性不飽和化合物としては、例えば、ジペンタエリスリトール（トリ／テトラ／ペンタ／ヘキサ）（メタ）アクリレート、ペンタエリスリトール（トリ／テトラ）（メタ）アクリレート、トリメチロールプロパントリ（メタ）アクリレート、ジトリメチロールプロパンテトラ（メタ）アクリレート、イソシアヌル酸（メタ）アクリレート、グリセリントリ（メタ）アクリレート骨格の（メタ）アクリレート化合物、等が挙げられる。
【００４６】
ここで、「（トリ／テトラ／ペンタ／ヘキサ）（メタ）アクリレート」は、トリ（メタ）アクリレート、テトラ（メタ）アクリレート、ペンタ（メタ）アクリレート、及びヘキサ（メタ）アクリレートを包含する概念であり、「（トリ／テトラ）（メタ）アクリレート」は、トリ（メタ）アクリレート及びテトラ（メタ）アクリレートを包含する概念である。
【００４７】
エチレン性不飽和化合物としては、（メタ）アクリレート化合物のカプロラクトン変性化合物（日本化薬（株）製ＫＡＹＡＲＡＤ（登録商標）ＤＰＣＡ−２０、新中村化学工業（株）製Ａ−９３００−１ＣＬ等）、（メタ）アクリレート化合物のアルキレンオキサイド変性化合物（日本化薬（株）製ＫＡＹＡＲＡＤ  ＲＰ−１０４０、新中村化学工業（株）製ＡＴＭ−３５Ｅ、Ａ−９３００、ダイセル・オルネクス社製  ＥＢＥＣＲＹＬ（登録商標）  １３５等）、エトキシル化グリセリントリアクリレート（新中村化学工業（株）製Ａ−ＧＬＹ−９Ｅ等）等も挙げられる。
【００４８】
エチレン性不飽和化合物としては、ウレタン（メタ）アクリレート化合物（好ましくは３官能以上のウレタン（メタ）アクリレート化合物）も挙げられる。
３官能以上のウレタン（メタ）アクリレート化合物としては、例えば、８ＵＸ−０１５Ａ（大成ファインケミカル（株）製）、ＵＡ−３２Ｐ（新中村化学工業（株）製）、ＵＡ−１１００Ｈ（新中村化学工業（株）製）等が挙げられる。
【００４９】
また、エチレン性不飽和化合物は、現像性向上の観点から、酸基を有するエチレン性不飽和化合物を含むことが好ましい。
酸基としては、例えば、リン酸基、スルホン酸基、及び、カルボキシ基が挙げられ、カルボキシ基が好ましい。
酸基を有するエチレン性不飽和化合物としては、例えば、酸基を有する３〜４官能のエチレン性不飽和化合物（ペンタエリスリトールトリ及びテトラアクリレート（ＰＥＴＡ）骨格にカルボキシ基を導入したもの（酸価＝８０〜１２０ｍｇＫＯＨ／ｇ））、酸基を有する５〜６官能のエチレン性不飽和化合物（ジペンタエリスリトールペンタ及びヘキサアクリレート（ＤＰＨＡ）骨格にカルボキシ基を導入したもの（酸価＝２５〜７０ｍｇＫＯＨ／ｇ））、等が挙げられる。
これら酸基を有する３官能以上のエチレン性不飽和化合物は、必要に応じ、酸基を有する２官能のエチレン性不飽和化合物と併用してもよい。
【００５０】
酸基を有するエチレン性不飽和化合物としては、カルボキシ基を含有する２官能以上のエチレン性不飽和化合物及びそのカルボン酸無水物よりなる群から選ばれる少なくとも１種が好ましい。これにより現像性、及び、硬化膜の強度が高まる。
カルボキシ基を含有する２官能以上のエチレン性不飽和化合物は、特に制限されず、公知の化合物の中から適宜選択できる。
カルボキシ基を含有する２官能以上のエチレン性不飽和化合物としては、例えば、アロニックス（登録商標）ＴＯ−２３４９ＭＥ（東亞合成（株）製）、アロニックスＭ−５２０（東亞合成（株）製）、又は、アロニックスＭ−５１０（東亞合成（株）製）を好ましく用いることができる。
【００５１】
酸基を有するエチレン性不飽和化合物は、特開２００４−２３９９４２号公報の段落００２５〜００３０に記載の酸基を有する重合性化合物であることも好ましい。この公報の内容は本開示に組み込まれる。
【００５２】
本開示に用いられるエチレン性不飽和化合物の重量平均分子量（Ｍｗ）としては、２００〜３，０００が好ましく、２５０〜２，６００がより好ましく、２８０〜２，２００が更に好ましく、３００〜２，２００が特に好ましい。
また、第１感光層に用いられるエチレン性不飽和化合物のうち、分子量３００以下のエチレン性不飽和化合物の含有量の割合は、第１感光層に含有されるすべてのエチレン性不飽和化合物に対して、３０質量％以下が好ましく、２５質量％以下がより好ましく、２０質量％以下が更に好ましい。
【００５３】
エチレン性不飽和化合物は、１種単独で使用しても、２種以上を併用してもよい。
第１感光層におけるエチレン性不飽和化合物の含有量は、第１感光層の全質量に対し、１質量％〜７０質量％が好ましく、１０質量％〜７０質量％がより好ましく、２０質量％〜６０質量％が更に好ましく、２０質量％〜５０質量％が特に好ましい。
【００５４】
また、第１感光層が２官能のエチレン性不飽和化合物と３官能以上のエチレン性不飽和化合物とを含有する場合、２官能のエチレン性不飽和化合物の含有量は、第１感光層に含まれる全てのエチレン性不飽和化合物に対し、１０質量％〜９０質量％が好ましく、２０質量％〜８５質量％がより好ましく、３０質量％〜８０質量％が更に好ましい。
また、この場合、３官能以上のエチレン性不飽和化合物の含有量は、第１感光層に含まれる全てのエチレン性不飽和化合物に対し、１０質量％〜９０質量％が好ましく、１５質量％〜８０質量％がより好ましく、２０質量％〜７０質量％が更に好ましい。
また、この場合、２官能以上のエチレン性不飽和化合物の含有量は、２官能のエチレン性不飽和化合物と３官能以上のエチレン性不飽和化合物との総含有量に対し、４０質量％以上１００質量％未満であることが好ましく、４０質量％〜９０質量％であることがより好ましく、５０質量％〜８０質量％であることが更に好ましく、５０質量％〜７０質量％であることが特に好ましい。
【００５５】
また、第１感光層が２官能以上のエチレン性不飽和化合物を含有する場合、第１感光層は、更に単官能エチレン性不飽和化合物を含有してもよい。
更に、第１感光層が２官能以上のエチレン性不飽和化合物を含有する場合、第１感光層に含有されるエチレン性不飽和化合物において、２官能以上のエチレン性不飽和化合物が主成分であることが好ましい。
具体的には、第１感光層が２官能以上のエチレン性不飽和化合物を含有する場合において、２官能以上のエチレン性不飽和化合物の含有量は、第１感光層に含有されるエチレン性不飽和化合物の総含有量に対し、４０質量％〜１００質量％が好ましく、５０質量％〜１００質量％がより好ましく、６０質量％〜１００質量％が特に好ましい。
【００５６】
また、第１感光層が、酸基を有するエチレン性不飽和化合物（好ましくは、カルボキシ基を含有する２官能以上のエチレン性不飽和化合物又はそのカルボン酸無水物）を含有する場合、酸基を有するエチレン性不飽和化合物の含有量は、第１感光層の全質量に対し、０．５質量％〜５０質量％が好ましく、０．５質量％〜２０質量％がより好ましく、０．５質量％〜１０質量％が更に好ましい。
【００５７】
−光重合開始剤−
第１感光層は、光重合開始剤の少なくとも一種を含有する。
光重合開始剤としては特に制限はなく、公知の光重合開始剤を用いることができる。
光重合開始剤としては、オキシムエステル構造を有する光重合開始剤（以下、「オキシム系光重合開始剤」ともいう。）、α−アミノアルキルフェノン構造を有する光重合開始剤（以下、「α−アミノアルキルフェノン系光重合開始剤」ともいう。）、α−ヒドロキシアルキルフェノン構造を有する光重合開始剤（以下、「α−ヒドロキシアルキルフェノン系重合開始剤」ともいう。）、アシルフォスフィンオキサイド構造を有する光重合開始剤（以下、「アシルフォスフィンオキサイド系光重合開始剤」ともいう。）、Ｎ−フェニルグリシン構造を有する光重合開始剤（以下、「Ｎ−フェニルグリシン系光重合開始剤」ともいう。）等が挙げられる。
【００５８】
光重合開始剤は、オキシム系光重合開始剤、α−アミノアルキルフェノン系光重合開始剤、α−ヒドロキシアルキルフェノン系重合開始剤及びＮ−フェニルグリシン系光重合開始剤よりなる群から選ばれる少なくとも１種を含むことが好ましく、オキシム系光重合開始剤、α−アミノアルキルフェノン系光重合開始剤及びＮ−フェニルグリシン系光重合開始剤よりなる群から選ばれる少なくとも１種を含むことがより好ましい。
【００５９】
また、光重合開始剤としては、例えば、特開２０１１−９５７１６号公報の段落００３１〜００４２、特開２０１５−０１４７８３号公報の段落００６４〜００８１に記載された重合開始剤を用いてもよい。
【００６０】
光重合開始剤の市販品としては、１−［４−（フェニルチオ）］−１，２−オクタンジオン−２−（Ｏ−ベンゾイルオキシム）（商品名：ＩＲＧＡＣＵＲＥ（登録商標）  ＯＸＥ−０１、ＢＡＳＦ社製）、１−［９−エチル−６−（２−メチルベンゾイル）−９Ｈ−カルバゾール−３−イル］エタノン−１−（Ｏ−アセチルオキシム）（商品名：ＩＲＧＡＣＵＲＥ  ＯＸＥ−０２、ＢＡＳＦ社製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社製）、２−メチル−１−（４−メチルチオフェニル）−２−モルフォリノプロパン−１−オン（商品名：ＩＲＧＡＣＵＲＥ  ９０７、ＢＡＳＦ社製）、２−ヒドロキシ−１−｛４−［４−（２−ヒドロキシ−２−メチル−プロピオニル）ベンジル］フェニル｝−２−メチルプロパン−１−オン（商品名：ＩＲＧＡＣＵＲＥ  １２７、ＢＡＳＦ社製）、２−ベンジル−２−ジメチルアミノ−１−（４−モルフォリノフェニル）−ブタノン−１（商品名：ＩＲＧＡＣＵＲＥ  ３６９、ＢＡＳＦ社製）、２−ヒドロキシ−２−メチル−１−フェニル−プロパン−１−オン（商品名：ＩＲＧＡＣＵＲＥ  １１７３、ＢＡＳＦ社製）、１−ヒドロキシシクロヘキシルフェニルケトン（商品名：ＩＲＧＡＣＵＲＥ  １８４、ＢＡＳＦ社製）、２，２−ジメトキシ−１，２−ジフェニルエタン−１−オン（商品名：ＩＲＧＡＣＵＲＥ  ６５１、ＢＡＳＦ社製）、オキシムエステル系光重合開始剤（商品名：Ｌｕｎａｒ  ６、ＤＫＳＨジャパン（株）製）などが挙げられる。
【００６１】
光重合開始剤は、１種単独で使用しても、２種以上を併用してもよい。
第１感光層における光重合開始剤の含有量は、特に制限はないが、第１感光層の全質量に対し、０．１質量％以上が好ましく、０．５質量％以上がより好ましい。また、光重合開始剤の含有量は、第１感光層の全質量に対し、１０質量％以下が好ましく、５質量％以下がより好ましい。
【００６２】
−界面活性剤−
第１感光層は、界面活性剤の少なくとも一種を含有することができる。
界面活性剤としては、例えば、特許第４５０２７８４号公報の段落００１７及び特開２００９−２３７３６２号公報の段落００６０〜００７１に記載の界面活性剤、公知のフッ素系界面活性剤等を用いることができる。
界面活性剤としては、フッ素系界面活性剤が好ましい。
フッ素系界面活性剤の市販品としては、メガファック（登録商標）Ｆ−５５１Ａ（ＤＩＣ（株）製）が挙げられる。
【００６３】
第１感光層が界面活性剤を含有する場合、界面活性剤の第１感光層中における含有量としては、第１感光層の全質量に対して、０．０１質量％〜３質量％が好ましく、０．０５質量％〜１質量％がより好ましく、０．１質量％〜０．８質量％が更に好ましい。
【００６４】
−他の成分−
第１感光層は、上記した成分に加え、必要に応じて、添加剤等の他の成分を含んでいてもよい。
【００６５】
（ブロックイソシアネート化合物）
感光性層は、硬化後の硬度の観点から、ブロックイソシアネート化合物を更に含有することができる。
なお、ブロックイソシアネート化合物とは、「イソシアネートのイソシアネート基をブロック剤で保護（マスク）した構造を有する化合物」のことをいう。
【００６６】
ブロックイソシアネート化合物の解離温度は、１００℃〜１６０℃であることが好ましく、１３０℃〜１５０℃であることがより好ましい。
本明細書中におけるブロックイソシアネートの解離温度とは、「示差走査熱量計（セイコーインスツルメンツ（株）製、ＤＳＣ６２００）によりＤＳＣ（Ｄｉｆｆｅｒｅｎｔｉａｌ  ｓｃａｎｎｉｎｇ  ｃａｌｏｒｉｍｅｔｒｙ）分析にて測定した場合に、ブロックイソシアネートの脱保護反応に伴う吸熱ピークの温度」のことをいう。
【００６７】
解離温度が１００℃〜１６０℃であるブロック剤としては、ピラゾール化合物（３，５−ジメチルピラゾール、３−メチルピラゾール、４−ブロモ−３，５−ジメチルピラゾール、４−ニトロ−３，５−ジメチルピラゾールなど）、活性メチレン化合物（マロン酸ジエステル（マロン酸ジメチル、マロン酸ジエチル、マロン酸ジｎ−ブチル、マロン酸ジ２−エチルヘキシル）など）、トリアゾール化合物（１，２，４−トリアゾールなど）、オキシム化合物（ホルムアルドキシム、アセトアルドキシム、アセトキシム、メチルエチルケトキシム、シクロヘキサノンオキシムなどの分子内に−Ｃ（＝Ｎ−ＯＨ）−で表される構造を有する化合物）などが挙げられる。中でも、保存安定性の観点から、オキシム化合物、又は、ピラゾール化合物が好ましく、オキシム化合物が特に好ましい。
【００６８】
また、ブロックイソシアネート化合物がイソシアヌレート構造を有することが膜の脆性改良、被転写体との密着力向上等の観点から好ましい。イソシアヌレート構造を有するブロックイソシアネート化合物は、例えばヘキサメチレンジイソシアネートをイソシアヌレート化して保護することにより調製することができる。
イソシアヌレート構造を有するブロックイソシアネート化合物の中でも、オキシム化合物をブロック剤として用いたオキシム構造を有する化合物が、オキシム構造を有さない化合物よりも解離温度を好ましい範囲にしやすく、現像残渣を少なくしやすい観点から好ましい。
【００６９】
本開示に用いられるブロックイソシアネート化合物は、硬化後の硬度の観点から、ラジカル重合性基を有することが好ましい。
ラジカル重合性基としては、特に制限はなく、公知の重合性基を用いることができ、例えば、（メタ）アクリロキシ基、（メタ）アクリルアミド基、スチリル基等のエチレン性不飽和基、グリシジル基等のエポキシ基を有する基などが挙げられる。中でも、重合性基としては、得られる硬化膜における表面の面状、現像速度及び反応性の観点から、エチレン性不飽和基であることが好ましく、（メタ）アクリロキシ基であることがより好ましい。
【００７０】
本開示に用いられるブロックイソシアネート化合物としては、市販のブロックイソシアネート化合物を挙げることもできる。例えば、カレンズＡＯＩ−ＢＭ、カレンズＭＯＩ−ＢＭ、カレンズＭＯＩ−ＢＰ（いずれも昭和電工（株）製）、ブロック型のデュラネートシリーズ（旭化成ケミカルズ（株）製）などを挙げることができる。
【００７１】
本開示に用いられるブロックイソシアネート化合物は、分子量が２００〜３，０００であることが好ましく、２５０〜２，６００であることがより好ましく、２８０〜２，２００であることが特に好ましい。
【００７２】
本開示においては、ブロックイソシアネート化合物を１種単独で使用しても、２種以上を併用してもよい。
ブロックイソシアネート化合物の含有量は、第１感光層の全質量に対して、１質量％〜５０質量％であることが好ましく、５質量％〜３０質量％であることがより好ましい。
【００７３】
（重合禁止剤）
第１感光層は、重合禁止剤を少なくとも１種含有してもよい。
重合禁止剤としては、例えば、特許第４５０２７８４号公報の段落００１８に記載された熱重合防止剤（重合禁止剤ともいう）を用いることができる。
中でも、フェノチアジン、フェノキサジン又は４−メトキシフェノールを好適に用いることができる。
【００７４】
第１感光層が重合禁止剤を含有する場合、重合禁止剤の含有量は、第１感光層の全質量に対して、０．０１質量％〜３質量％が好ましく、０．０１質量％〜１質量％がより好ましく、０．０１質量％〜０．８質量％が更に好ましい。
【００７５】
（水素供与性化合物）
第１感光層は、水素供与性化合物を更に含有することができる。
水素供与性化合物は、光重合開始剤の活性光線に対する感度を一層向上させる、又は酸素による重合性化合物の重合阻害を抑制する等の作用を有する。
水素供与性化合物の例としては、アミン類、例えば、Ｍ．Ｒ．Ｓａｎｄｅｒら著「Ｊｏｕｒｎａｌ  ｏｆ  Ｐｏｌｙｍｅｒ  Ｓｏｃｉｅｔｙ」第１０巻３１７３頁（１９７２）、特公昭４４−２０１８９号公報、特開昭５１−８２１０２号公報、特開昭５２−１３４６９２号公報、特開昭５９−１３８２０５号公報、特開昭６０−８４３０５号公報、特開昭６２−１８５３７号公報、特開昭６４−３３１０４号公報、Ｒｅｓｅａｒｃｈ  Ｄｉｓｃｌｏｓｕｒｅ  ３３８２５号記載の化合物等が挙げられ、具体的には、トリエタノールアミン、ｐ−ジメチルアミノ安息香酸エチルエステル、ｐ−ホルミルジメチルアニリン、ｐ−メチルチオジメチルアニリン等が挙げられる。
【００７６】
また、水素供与性化合物の更に別の例としては、アミノ酸化合物（例、Ｎ−フェニルグリシン等）、特公昭４８−４２９６５号公報記載の有機金属化合物（例、トリブチル錫アセテート等）、特公昭５５−３４４１４号公報記載の水素供与体、特開平６−３０８７２７号公報記載のイオウ化合物（例、トリチアン等）等が挙げられる。
【００７７】
これら水素供与性化合物の含有量は、重合成長速度と連鎖移動のバランスによる硬化速度の向上の観点から、第１感光層の全質量に対し、０．１質量％以上３０質量％以下の範囲が好ましく、１質量％以上２５質量％以下の範囲がより好ましく、０．５質量％以上２０質量％以下の範囲が更に好ましい。
【００７８】
（その他の成分）
第１感光層は、上述した成分以外のその他の成分を含有していてもよい。
その他の成分としては、例えば、特許第４５０２７８４号公報の段落００１８に記載の熱重合防止剤、特開２０００−３１０７０６号公報の段落００５８〜００７１に記載のその他の添加剤、等が挙げられる。
【００７９】
また、第１感光層は、その他の成分として、屈折率や光透過性を調節することを目的として、粒子（例えば金属酸化物粒子）を少なくとも１種含んでもよい。
金属酸化物粒子を構成する金属には、Ｂ、Ｓｉ、Ｇｅ、Ａｓ、Ｓｂ、Ｔｅ等の半金属も含まれる。硬化膜の透明性の観点から、粒子（例えば金属酸化物粒子）の平均一次粒子径は、１ｎｍ〜２００ｎｍが好ましく、３ｎｍ〜８０ｎｍがより好ましい。平均一次粒子径は、電子顕微鏡を用いて任意の粒子２００個の粒子径を測定し、測定結果を算術平均することにより算出される。粒子の形状が球形でない場合には、最も長い辺を粒子径とする。
粒子の含有量は、第１感光層の全質量に対して、０質量％〜３５質量％が好ましく、０質量％〜１０質量％がより好ましく、０質量％〜５質量％が更に好ましく、０質量％〜１質量％が更に好ましく、０質量％（即ち、第１感光層に粒子が含まれないこと）が特に好ましい。
【００８０】
また、第１感光層は、その他の成分として、微量の着色剤（顔料、染料、等）を含有してもよいが、透明性の観点から、着色剤を実質的に含有しないことが好ましい。
具体的には、第１感光層における着色剤の含有量は、第１感光層の全質量に対し、１質量％未満が好ましく、０．１質量％未満がより好ましい。
【００８１】
（不純物）
第１感光層は、不純物の含有量が少ないことが好ましい。
不純物の具体例としては、ナトリウム、カリウム、マグネシウム、カルシウム、鉄、マンガン、銅、アルミニウム、チタン、クロム、コバルト、ニッケル、亜鉛、スズ、及びこれらのイオン、並びに、遊離ハロゲン、ハロゲン化物イオン（塩化物イオン、臭化物イオン、ヨウ化物イオン等）などが挙げられる。
不純物の第１感光層中における含有量は、質量基準で、１０００ｐｐｍ以下が好ましく、２００ｐｐｍ以下がより好ましく、４０ｐｐｍ以下がさらに好ましい。下限は特に定めるものではないが、現実的に減らせる限界及び測定限界の観点から、質量基準で、１０ｐｐｂ以上とすることができ、１００ｐｐｂ以上とすることができる。
不純物を上記範囲に減らす方法としては、樹脂及び添加剤の原料に不純物を含まないものを選択すること、及び層の形成時に不純物の混入を防ぐこと等が挙げられる。このような方法により、不純物量を上記範囲内とすることができる。
不純物は、例えば、ＩＣＰ（Inductively Coupled Plasma）発光分光分析法、原子吸光分光法等の公知の方法で定量することができる。
【００８２】
また、第１感光層中における、ベンゼン、ホルムアルデヒド、トリクロロエチレン、１，３−ブタジエン、四塩化炭素、クロロホルム、Ｎ，Ｎ−ジメチルホルムアミド、Ｎ，Ｎ−ジメチルアセトアミド、ヘキサン等の化合物の含有量が少ないことが好ましい。これら化合物の第１感光層中における含有量としては、質量基準で、１０００ｐｐｍ以下が好ましく、２００ｐｐｍ以下がより好ましく、４０ｐｐｍ以下がさらに好ましい。下限は特に定めるものではないが、現実的に減らせる限界及び測定限界の観点から、質量基準で、１０ｐｐｂ以上とすることができ、１００ｐｐｂ以上とすることができる。
不純物は、上記の金属の不純物と同様の方法で含有量を抑制することができる。また、公知の測定法により定量することができる。 
【００８３】
第１感光層の厚みは、２０μｍ以下が好ましく、１５μｍ以下がより好ましく、１２μｍ以下が特に好ましい。第１感光層の厚みが、２０μｍ以下であると、転写フィルム全体の薄膜化、第１感光層又は得られる硬化膜の透過率向上、及び第１感光層又は得られる硬化膜の黄着色化抑制等の点で有利である。
第１感光層の厚みは、製造適性の観点から、１μｍ以上が好ましく、２μｍ以上がより好ましく、３μｍ以上が特に好ましい。
【００８４】
第１感光層の屈折率としては、１．４７〜１．５６が好ましく、１．５０〜１．５３がより好ましく、１．５０〜１．５２が更に好ましく、１．５１〜１．５２が特に好ましい。
本開示において、「屈折率」は、波長５５０ｎｍにおける屈折率を指す。
本開示における「屈折率」は、特に断りが無い限り、温度２３℃において波長５５０ｎｍの可視光で、エリプソメトリーによって測定した値を意味する。
【００８５】
〜第１感光層の形成〜
第１感光層の形成方法には、特に限定はなく、公知の方法を用いることができる。
第１感光層の形成方法の一例としては、仮支持体上に、溶剤を含有する第１感光層形成用の組成物（第１感光層用組成物）を塗布等の方法で付与し、必要に応じて乾燥させることによって形成する方法が挙げられる。
第１感光層用組成物は、少なくとも、バインダーポリマー、重合性化合物、光重合開始剤及び溶剤（特に有機溶剤）、並びに必要に応じて界面活性剤、及び添加剤等の他の成分を混合することにより調製することができる。
【００８６】
塗布の方法としては、公知の方法を用いることができ、例えば、印刷法、スプレー法、ロールコート法、バーコート法、カーテンコート法、スピンコート法、ダイコート法（即ち、スリットコート法）等が挙げられ、ダイコート法が好ましい。
乾燥の方法としては、自然乾燥、加熱乾燥、減圧乾燥等の公知の方法を、単独で又は複数組み合わせて適用することができる。
【００８７】
第１感光層用組成物に用いられる溶剤としては、通常用いられる溶剤を特に制限なく用いることができる。溶剤としては、有機溶剤が好ましい。
有機溶剤としては、例えば、メチルエチルケトン、プロピレングリコールモノメチルエーテル、プロピレングリコールモノメチルエーテルアセテート（別名：１−メトキシ−２−プロピルアセテート）、ジエチレングリコールエチルメチルエーテル、シクロヘキサノン、メチルイソブチルケトン、乳酸エチル、乳酸メチル、カプロラクタム、ｎ−プロパノール、２−プロパノールなどを挙げることができる。
また、溶剤は、二種類以上の有機溶剤を混合した混合溶剤として用いてもよい。
混合溶剤としては、メチルエチルケトンとプロピレングリコールモノメチルエーテルアセテートとの混合溶剤、又はジエチレングリコールエチルメチルエーテルとプロピレングリコールモノメチルエーテルアセテートとの混合溶剤が好ましい。
【００８８】
溶剤を用いる場合、第１感光層用組成物の固形分量は、第１感光層用組成物の全量に対して、５質量％〜８０質量％が好ましく、５質量％〜４０質量％がより好ましく、５質量％〜３０質量％が特に好ましい。
【００８９】
また、溶剤を用いる場合、第１感光層用組成物の粘度（２５℃）は、塗布性の観点から、１ｍＰａ・ｓ〜５０ｍＰａ・ｓが好ましく、２ｍＰａ・ｓ〜４０ｍＰａ・ｓがより好ましく、３ｍＰａ・ｓ〜３０ｍＰａ・ｓが更に好ましい。
粘度は、例えば、ＶＩＳＣＯＭＥＴＥＲ ＴＶ−２２（東機産業（株）製）を用いて測定される値である。
第１感光層用組成物が溶剤を含有する場合、第１感光層用組成物の表面張力（２５℃）は、塗布性の観点から、５ｍＮ／ｍ〜１００ｍＮ／ｍが好ましく、１０ｍＮ／ｍ〜８０ｍＮ／ｍがより好ましく、１５ｍＮ／ｍ〜４０ｍＮ／ｍが特に好ましい。
表面張力は、例えば、Ａｕｔｏｍａｔｉｃ  Ｓｕｒｆａｃｅ  Ｔｅｎｓｉｏｍｅｔｅｒ  ＣＢＶＰ-Ｚ（協和界面科学（株）製）を用いて測定される値である。
【００９０】
溶剤としては、米国特許出願公開第２００５／２８２０７３号明細書の段落００５４及び００５５に記載のＳｏｌｖｅｎｔを用いることもでき、この明細書の内容は本明細書に組み込まれる。
また、溶剤として、必要に応じて沸点が１８０℃〜２５０℃である有機溶剤（高沸点溶剤）を使用することもできる。
【００９１】
（遮光層）
遮光層は、第１感光層の仮支持体を有する側とは反対側に配置された光遮断性を有する層であり、少なくともバインダーポリマーを含み、かつ、光学濃度を０．５以上として形成されたものである。遮光層は、バインダーポリマーのほか、紫外線吸収材料を含むことが好ましく、必要に応じて、硬化成分を含んでいてもよく、界面活性剤、溶剤、及び添加剤等の他の成分を含んでいてもよい。
硬化成分としては、重合性化合物及び光重合開始剤等が含まれる。
【００９２】
遮光層は、光学濃度を０．５以上とされている。
光学濃度が０．５以上であることで、広い波長領域に亘る光を吸収しやすく、遮光層の一方の側から他方の側に透過する光の透過量を小さく抑えることができる。これにより、透明基材の一方の側に配された感光層への他方の側からの光の影響を低減できる。
上記の観点から、光学濃度は高いほど好ましく、１．５以上が好ましく、２．０以上がより好ましく、２．５以上がさらに好ましく、３．０以上が更に好ましい。
光学濃度の上限を定めるものではないが、遮光層の処方設計の容易さ等の観点から、光学濃度は例えば６．０以下又は５．０以下とすることができる。
【００９３】
本開示における光学濃度は、仮支持体／遮光層／ガラス基材の積層構造を有する積層体を作製し、積層体の光学濃度を透過濃度計（ＢＭＴ−１、サカタインクスエンジニアリング社製）を用いて測定する。また、積層体に使用した仮支持体及びガラス基材の光学濃度を同様の方法で測定する。そして、積層体の光学濃度から仮支持体及びガラス基材の光学濃度を減算し、遮光層の光学濃度とする。
【００９４】
−バインダーポリマー−
遮光層は、バインダーポリマーの少なくとも一種を含有する。
バインダーポリマーは、アルカリ性溶媒との接触により溶解しうる樹脂（いわゆるアルカリ可溶性樹脂）であることが好ましい。
【００９５】
バインダーポリマーとしては、例えば、特開２０１１−９５７１６号公報の段落００２５、特開２０１０−２３７５８９号公報の段落００３３〜００５２に記載された樹脂を挙げることができる。
【００９６】
遮光層は、パターン形成性がより良好となる観点から、カルボキシ基を有するバインダーポリマーを含有することが好ましく、酸価６０ｍｇＫＯＨ／ｇ以上のカルボキシ基含有アクリル樹脂を含有することが特に好ましい。
バインダーポリマーの酸価は、６０ｍｇＫＯＨ／ｇ以上２５０ｍｇＫＯＨ／ｇ以下が好ましく、７０ｍｇＫＯＨ／ｇ以上１８０ｍｇＫＯＨ／ｇ以下が好ましい。
カルボキシ基を有するバインダーポリマーを含有することで、形成されるパターン端部の直線性がより良好となり、所謂エッジラフネスが良化する傾向がある。
なお、エッジラフネスとは、パターン端部をレーザー顕微鏡（例えば、ＶＫ−９５００、キーエンス（株）、対物レンズ５０倍）を用いて観察し、視野内のパターン端部のうち、最も膨らんだ箇所（山頂部）と最もくびれた箇所（谷底部）との差を絶対値として、異なる５箇所について絶対値を求め、５箇所の平均値を算出し、算出した値を意味する。
【００９７】
バインダーポリマーの具体的な例としては、ベンジル（メタ）アクリレート／（メタ）アクリル酸のランダム共重合体、スチレン／（メタ）アクリル酸のランダム共重合体、シクロヘキシル（メタ）アクリレート／（メタ）アクリル酸／メチル（メタ）アクリレートの共重合体、シクロヘキシル（メタ）アクリレート／メチル（メタ）アクリレート／（メタ）アクリル酸の共重合体のグリシジル（メタ）アクリレート付加物、ベンジル（メタ）アクリレート／（メタ）アクリル酸の共重合体のグリシジル（メタ）アクリレート付加物、アリル（メタ）アクリレート／（メタ）アクリル酸の共重合体、ベンジル（メタ）アクリレート／（メタ）アクリル酸／ヒドロキシエチル（メタ）アクリレートの共重合体などが挙げられる。
中でも、現像性の観点から、ベンジル（メタ）アクリレート／（メタ）アクリル酸のランダム共重合体が好ましい。
【００９８】
バインダーポリマーは、上市されている市販品を用いてもよく、例えば、藤倉化成株式会社のアクリベース（登録商標）ＦＦＳ−６０５８、ＦＦ１８７、大成ファインケミカル株式会社のアクリット（登録商標）８ＫＢ−００１等の８ＫＢシリーズが挙げられる。
【００９９】
バインダーポリマーの重量平均分子量（Ｍｗ）としては、４０００〜２５０００が好ましく、４０００〜２００００がより好ましく、５０００〜１８０００が更に好ましい。
バインダーポリマーの重量平均分子量が４０００以上であると、第１感光層の現像時における除去性が良好となる。更には、形成されるパターンのタック性が抑制されるため、転写フィルムが保護フィルムを有する場合、保護フィルムを剥離する際の保護フィルムの剥離性が向上する。一方、バインダーポリマーの重量平均分子量が２５０００以下であると、熱垂れ性が向上し、かつ、現像残渣の発生が抑制される。
【０１００】
バインダーポリマーの重量平均分子量の測定は、下記の条件にて、ゲル透過クロマトグラフ（ＧＰＣ）により行うことができる。検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
<条件>
・ＧＰＣ：ＨＬＣ（登録商標）−８０２０ＧＰＣ（東ソー（株）製）
・カラム：ＴＳＫｇｅｌ（登録商標）、Ｓｕｐｅｒ  ＭｕｌｔｉｐｏｒｅＨＺ−Ｈ（東ソー（株）製、４．６ｍｍＩＤ×１５ｃｍ）を３本
・溶離液：ＴＨＦ（テトラヒドロフラン）
・試料濃度：０．４５質量％
・流速：０．３５ｍｌ／ｍｉｎ
・サンプル注入量：１０μｌ
・測定温度：４０℃
・検出器：示差屈折計（ＲＩ）
【０１０１】
なお、バインダーポリマーの酸価は、ＪＩＳ  Ｋ００７０（１９９２年）に記載の方法に準拠して求められる値である。
【０１０２】
遮光層におけるバインダーポリマーの含有量は、遮光層の全固形分量に対し、１０質量％〜７０質量％が好ましく、１５質量％〜６０質量％がより好ましく、２０質量％〜５０質量％がさらに好ましい。
【０１０３】
−紫外線吸収材料−
遮光層は、更に、紫外線吸収材料の少なくとも一種を含むことが好ましい。
ここでの紫外線とは、波長２５０ｎｍ〜４００ｎｍの範囲の光を指す。
紫外線吸収材料としては、紫外線に吸収性を有する材料であれば制限はなく、例えば、顔料（特に黒色顔料）、２５０ｎｍ〜４００ｎｍの間に吸収極大を有する紫外線吸収剤と称される材料等が挙げられる。
【０１０４】
（黒色顔料）
黒色顔料は、遮光層における遮光性を発現しうる限り特に制限はない。
黒色顔料としては、公知の黒色顔料、例えば、有機顔料、及び無機顔料から選ばれる黒色顔料を好適に用いることができる。無機顔料は金属顔料、金属酸化物顔料などの金属化合物を含む顔料を包含する。
形成される遮光層の光学濃度が良好であるという観点から、黒色顔料としては、例えば、カーボンブラック、チタンカーボン、酸化鉄、チタンブラックなどの酸化チタン顔料、黒鉛などが挙げられる。
【０１０５】
本開示における遮光層は、紫外線吸収材料としてカーボンブラックを含む態様が好ましい。
カーボンブラックは、市販品としても入手可能であり、例えば、東京インキ社製の黒顔料分散物  ＦＤＫ−９１１〔商品名：ＦＤＫ−９１１〕などが挙げられる。
カーボンブラックは、遮光層におけるカーボンブラックの均一分散性がより良好となるという点で、表面が樹脂で被覆されたカーボンブラック（以下、樹脂被覆カーボンブラックともいう。）であることが好ましい。なお、樹脂によるカーボンブラックの被覆は、カーボンブラックの表面の少なくとも一部が被覆されていればよく、表面全体が被覆されていてもよい。
樹脂被覆カーボンブラックは、例えば、特許第５３２０６５２号公報の段落００３６〜００４２に記載の方法で作製することができる。また、市販品としても入手可能であり、例えば、山陽色素社製のＳＦ  Ｂｌａｃｋ  ＧＢ４０５１などが挙げられる。
【０１０６】
黒色顔料の粒径は、分散安定性の観点から、数平均粒径で０．００１μｍ〜０．３μｍが好ましく、０．０１μｍ〜０．２μｍがより好ましい。
「粒径」とは粒子の電子顕微鏡写真画像を同面積の円とした時の直径を指し、また「数平均粒径」とは、任意の１００個の粒子について粒径を求め、この粒径の平均値をいう。
なお、遮光層に含有される黒色顔料の数平均粒径は、黒色顔料を含む遮光層を透過型電子顕微鏡（ＪＥＯＬ）により、３００，０００倍で撮影した写真を用いて、視野角に含まれる任意の１００個の粒子について、粒子径を測定し、測定した値の平均値として算出することができる。
【０１０７】
（黒色以外の顔料）
黒色以外の顔料としては、例えば、特開２００８−２２４９８２号公報段落００３０〜００４４に記載の顔料であって黒色以外の色相を呈する顔料、Ｃ．Ｉ．Ｐｉｇｍｅｎｔ  Ｇｒｅｅｎ  ５８、Ｃ．Ｉ．Ｐｉｇｍｅｎｔ  Ｂｌｕｅ  ７９のクロロ基（Ｃｌ）を水酸基（ＯＨ）に変更した顔料などが挙げられる。
【０１０８】
中でも、Ｃ．Ｉ．Ｐｉｇｍｅｎｔ  Ｙｅｌｌｏｗ  １１、２４、１０８、１０９、１１０、１３８、１３９、１５０、１５１、１５４、１６７、１８０、１８５；Ｃ．Ｉ．Ｐｉｇｍｅｎｔ  Ｏｒａｎｇｅ  ３６、３８、６２、６４；Ｃ．Ｉ．Ｐｉｇｍｅｎｔ  Ｒｅｄ  １２２、１５０、１７１、１７５、１７７、２０９、２２４、２４２、２５４、２５５；Ｃ．Ｉ．Ｐｉｇｍｅｎｔ  Ｖｉｏｌｅｔ  １９、２３、２９、３２；Ｃ．Ｉ．Ｐｉｇｍｅｎｔ  Ｂｌｕｅ  １５：１、１５：３、１５：６、１６、２２、６０、６６；Ｃ．Ｉ．Ｐｉｇｍｅｎｔ  Ｇｒｅｅｎ  ７、３６、３７、及び５８が好ましい。但し、遮光層が含むことができる顔料は、上記の顔料に限定されるものではない。
【０１０９】
また、２５０ｎｍ〜４００ｎｍの間に吸収極大を有する紫外線吸収剤の具体例としては、スミソーブ１３０（住友化学社製）、ＥＶＥＲＳＯＲＢ１０、ＥＶＥＲＳＯＲＢ１１、ＥＶＥＲＳＯＲＢ１２（以上、台湾永光化学工業社製）、トミソーブ８００（エーピーアイコーポレーション社製）、ＳＥＥＳＯＲＢ１００、ＳＥＥＳＯＲＢ１０１、ＳＥＥＳＯＲＢ１０１Ｓ、ＳＥＥＳＯＲＢ１０２、ＳＥＥＳＯＲＢ１０３、ＳＥＥＳＯＲＢ１０５、ＳＥＥＳＯＲＢ１０６、ＳＥＥＳＯＲＢ１０７、ＳＥＥＳＯＲＢ１５１（以上、シプロ化成社製）などのベンゾフェノン化合物；スミソーブ２００、スミソーブ２５０、スミソーブ３００、スミソーブ３４０、スミソーブ３５０（以上、住友化学社製）、ＪＦ７７、ＪＦ７８、ＪＦ７９、ＪＦ８０、ＪＦ８３（以上、城北化学工業社製）、ＴＩＮＵＶＩＮ ＰＳ、ＴＩＮＵＶＩＮ９９−２、ＴＩＮＵＶＩＮ１０９、ＴＩＮＵＶＩＮ３８４−２、ＴＩＮＵＶＩＮ９００、ＴＩＮＵＶＩＮ９２８、ＴＩＮＵＶＩＮ１１３０（以上、ＢＡＳＦ社製）、ＥＶＥＲＳＯＲＢ７０、ＥＶＥＲＳＯＲＢ７１、ＥＶＥＲＳＯＲＢ７２、ＥＶＥＲＳＯＲＢ７３、ＥＶＥＲＳＯＲＢ７４、ＥＶＥＲＳＯＲＢ７５、ＥＶＥＲＳＯＲＢ７６、ＥＶＥＲＳＯＲＢ２３４、ＥＶＥＲＳＯＲＢ７７、ＥＶＥＲＳＯＲＢ７８、ＥＶＥＲＳＯＲＢ８０、ＥＶＥＲＳＯＲＢ８１（以上、台湾永光化学工業社製）、トミソーブ１００、トミソーブ６００（以上、エーピーアイコーポレーション社製）、ＳＥＥＳＯＲＢ７０１、ＳＥＥＳＯＲＢ７０２、ＳＥＥＳＯＲＢ７０３、ＳＥＥＳＯＲＢ７０４、ＳＥＥＳＯＲＢ７０６、ＳＥＥＳＯＲＢ７０７、ＳＥＥＳＯＲＢ７０９（以上、シプロ化成社製）などのベンゾトリアゾール化合物；スミソーブ４００（住友化学社製）、サリチル酸フェニルなどのベンゾエート化合物；ＴＩＮＵＶＩＮ４００、ＴＩＮＵＶＩＮ４０５、ＴＩＮＵＶＩＮ４６０、ＴＩＮＵＶＩＮ４７７ＤＷ、ＴＩＮＵＶＩＮ４７９（以上、ＢＡＳＦ社製）などのヒドロキシフェニルトリアジン化合物；などを挙げることができる。
【０１１０】
遮光層における紫外線吸収材料の含有量（遮光層が黒色顔料のみを含む場合は、黒色顔料の含有量、黒色顔料と黒色以外の顔料を含む場合は両者の合計質量）は、遮光層の全固形分量に対して、１０質量％〜７０質量％であることが好ましく、２０質量％〜６０質量％であることがより好ましく、２０質量％〜４５質量％であることがさらに好ましい。
紫外線吸収材料の含有量が１０質量％以上であると、膜厚を薄く保ったまま遮光層の光学濃度を高めることができる。紫外線吸収材料の含有量が７０質量％以下であると、遮光層をパターニングする際の硬化感度が良好となる。
【０１１１】
−重合性化合物−
遮光層は、更に硬化成分として、重合性化合物の少なくとも一種を含むことが好ましい。遮光層が、重合性化合物を含有すると、現像時における溶解性に優れたものとなる。重合性化合物は、分子中に少なくとも１個の重合性基を有する化合物であり、単量体又は重合体のいずれも挙げられるが、現像時の溶解性の点で単量体（即ち、重合性モノマー）がより好ましい。重合性基の種類には、特に制限はない。
【０１１２】
重合性基としては、エチレン性不飽和基、及びエポキシ基などが挙げられ、エチレン性不飽和基が好ましく、（メタ）アクリロイル基がより好ましい。
【０１１３】
重合性化合物は、重合性基を２個以上有している、２官能以上（多官能）の重合性モノマーであることが好ましく、２官能の重合性モノマーであることがより好ましい。多官能の重合性モノマーを用いることで、遮光層を現像する際の現像残渣の発生を抑制することができる。２官能の重合性モノマーを用いることで、弱アルカリ現像液（例えば、炭酸ナトリウム水溶液）における現像においても、現像残渣の発生を抑制することができる。
【０１１４】
重合性化合物としては、例えば、ポリエチレングリコールモノ（メタ）アクリレート、ポリプロピレングリコールモノ（メタ）アクリレート及びフェノキシエチル（メタ）アクリレートなどの単官能アクリレート又は単官能メタクリレート；ポリエチレングリコールジ（メタ）アクリレート、ポリプロピレングリコールジ（メタ）アクリレート、トリメチロールエタントリアクリレート、トリメチロールプロパントリアクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパン又はグリセリン等の多官能アルコールにエチレンオキシド又はプロピレンオキシドを付加した後（メタ）アクリレート化したもの等の多官能アクリレートや多官能メタクリレートを挙げることができる。
また、ウレタン（メタ）アクリレート化合物などのウレタン系モノマーも好ましく用いることができる
【０１１５】
さらに特公昭４８−４１７０８号公報、特公昭５０−６０３４号公報及び特開昭５１−３７１９３号公報に記載のウレタンアクリレート；特開昭４８−６４１８３号公報、特公昭４９−４３１９１号公報及び特公昭５２−３０４９０号公報に記載のポリエステルアクリレート；エポキシ樹脂と（メタ）アクリル酸の反応生成物であるエポキシアクリレート等の多官能アクリレート又はメタクリレートが挙げられる。
層の曲げ性の観点から、ウレタン（メタ）アクリレート化合物が好ましい。
【０１１６】
重合性化合物は、上市されている市販品を用いてもよい。
市販品としては、例えば、トリシクロデカンジメタノールジアクリレート（Ａ−ＤＣＰ、新中村化学工業（株）、２官能、分子量３０４）、トリシクロデカンジメナノールジメタクリレート（ＤＣＰ、新中村化学工業（株）、２官能、分子量３３２）、１，９−ノナンジオールジアクリレート（Ａ−ＮＯＤ−Ｎ、新中村化学工業（株）、２官能、分子量２６８）、１，６−ヘキサンジオールジアクリレート（Ａ−ＨＤ−Ｎ、新中村化学工業（株）、２官能、分子量２２６）、９，９−ビス［４−（２−アクリロイルオキシエトキシ）フェニル］フルオレン（Ａ−ＢＰＥＦ、新中村化学工業（株）、２官能、分子量５４６）、ウレタンアクリレート（ＵＡ−１６０ＴＭ、新中村化学工業（株）、２官能、分子量１６００）、１，６−ヘキサンジオールジアクリレート（Ｖ＃２３０、大阪有機化学工業（株）、２官能、分子量２２６）、１，３−アダマンチルジアクリレート（ＡＤＤＡ、三菱ガス化学（株）、２官能、分子量２７６）、トリメチロールプロパントリアクリレート（Ａ−ＴＭＰＴ、新中村化学工業（株）、３官能、分子量２９６）、トリメチロールプロパンエチレンオキサイド（ＥＯ）変性（ｎ≒１）トリアクリレート（Ｍ−３５０、東亞合成（株）、３官能）、ペンタエリスリトールテトラアクリレート（Ａ−ＴＭＭＴ、新中村化学工業（株）、４官能、分子量３５２）、ジペンタエリスリトールヘキサアクリレート（Ａ−ＤＰＨ、新中村化学工業（株）、６官能、分子量５７８）、ペンタエリスリトールトリアクリレートヘキサメチレンジイソシアネートウレタンプレポリマー（ＵＡ−３０６Ｈ、共栄社化学（株）、６官能）、ペンタエリスリトールトリアクリレートトルエンジイソシアネートウレタンプレポリマー（ＵＡ３０６Ｔ、共栄社化学（株）、６官能）、ジペンタエリスリトールヘキサアクリレート（ＫＡＹＡＲＡＤ  ＤＰＨＡ、日本化薬（株）、６官能、分子量５７９）、ウレタンアクリレート（ＵＡ−３２Ｐ、新中村化学工業（株）、９官能）、ウレタンアクリレート（８ＵＸ−０１５Ａ、大成ファインケミカル（株）、１５官能）などが好ましく挙げられる。
【０１１７】
重合性化合物は、分子量が３０００以下であることが好ましく、２０００以下であることがより好ましく、１０００以下あることがさらに好ましく、５００以下であることが特に好ましい。
重合性化合物の分子量が５００以下であると、低温での熱処理における熱だれが起きやすい。特に、分子量５００以下の２官能の重合性モノマーが好ましい。
【０１１８】
重合性化合物の分子量は、質量分析（例えば、液体クロマトグラフ（ＬＣ／ＭＳ）分析、ガスクロマトグラフ（ＧＣ／ＭＳ）分析、高速原子衝突クロマトグラフ（ＦＡＢ／ＭＳ分析）など）により分子構造を同定し、分子式から求めることができる。
【０１１９】
重合性化合物は、１種単独で用いてもよく、２種以上を組み合わせて用いてもよい。
中でも、重合性化合物を２種以上組み合わせて用いることが、現像時の除去性の点で好ましい。また、現像（好ましくは炭酸現像）する際の残渣の抑制及び膜強度の観点から、２官能の重合性化合物と２官能以外の重合性化合物とを併用することが好ましい。
【０１２０】
遮光層に含まれる重合性化合物の含有量は、組成物の全固形分量に対して、０質量％〜５０質量％が好ましく、０質量％〜４０質量％がより好ましく、０質量％〜３０質量％がさらに好ましい。
【０１２１】
２官能の重合性化合物と２官能以外の重合性化合物を併用する場合、重合性化合物の全質量（２官能の重合性化合物と２官能以外の重合性化合物との総量）に対する２官能の重合性化合物の質量の比率（２官能の重合性化合物／重合性化合物全質量）が、５０質量％以上であることが好ましい。
（２官能の重合性化合物／重合性化合物全質量）が５０質量％以上であると、弱アルカリ現像液（例えば、炭酸ナトリウム水溶液）による現像残渣の抑制及び膜強度の点で有利である。
【０１２２】
〜バインダーポリマー及び重合性化合物の量的関係〜
遮光層において、前述のバインダーポリマーの含有量（Ｂ）に対する前述の重合性化合物の含有量（Ｍ）の質量比（Ｍ／Ｂ比）は、０．５０以下であることが好ましい。Ｍ／Ｂ比が０．５０以下であると形成されるパターンの直線性がより良好となる。
【０１２３】
−光重合開始剤−
遮光層は、更に硬化成分として、光重合開始剤の少なくとも一種を含むことができる。
現像後のパターン形状の良化に効果がある。
その一方、光重合開始剤を含有しすぎると、例えば他方の側から照射された光が一方の側に達した際にも遮光層の重合反応が進行し、しかもその重合反応は透明基材近傍で進行するため、現像後の遮光層の残渣（現像時の遮光層の除去残り（所謂かぶり）が発生し易くなる場合がある。
したがって、光重合開始剤の遮光層中における含有量は、光照射領域における遮光層の残渣の悪化を抑える観点から、遮光層の全固形分量に対して、１質量％以下であることが好ましい。上記の理由から、光重合開始剤の含有量は、０．５質量％未満がより好ましく、０質量％（含有しないこと）が更に好ましい。
【０１２４】
光重合開始剤としては、特開２０１１−９５７１６号公報の段落００３１〜００４２に記載の光重合開始剤、特開２０１５−０１４７８３号公報の段落００６４〜００８１に記載のオキシム系光重合開始剤が挙げられる。
光重合開始剤は、上市されている市販品を使用してもよい。
市販品としては、例えば、１，２−オクタンジオン−１−［４−（フェニルチオ）−２−（Ｏ−ベンゾイルオキシム）］（商品名：ＩＲＧＡＣＵＲＥ  ＯＸＥ−０１、ＢＡＳＦ社）、１−［９−エチル−６−（２−メチルベンゾイル）−９Ｈ−カルバゾール−３−イル］エタノン−１−（Ｏ−アセチルオキシム）（商品名：ＩＲＧＡＣＵＲＥ  ＯＸＥ−０２、ＢＡＳＦ社製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社製）、２−メチル−１−（４−メチルチオフェニル）−２−モルフォリノプロパン−１−オン（商品名：ＩＲＧＡＣＵＲＥ  ９０７、ＢＡＳＦ社製）、２−ヒドロキシ−１−｛４−［４−（２−ヒドロキシ−２−メチル−プロピオニル）−ベンジル］フェニル｝−２−メチル−プロパン−１−オン（商品名：ＩＲＧＡＣＵＲＥ  １２７、ＢＡＳＦ社製）、２−ベンジル−２−ジメチルアミノ−１−（４−モルフォリノフェニル）−ブタノン−１（商品名：ＩＲＧＡＣＵＲＥ  ３６９、ＢＡＳＦ社製）、２−ヒドロキシ−２−メチル−１−フェニル−プロパン−１−オン（商品名：ＩＲＧＡＣＵＲＥ  １１７３、ＢＡＳＦ社製）、１−ヒドロキシ−シクロヘキシル−フェニル−ケトン（商品名：ＩＲＧＡＣＵＲＥ  １８４、ＢＡＳＦ社製）、２，２−ジメトキシ−１，２−ジフェニルエタン−１−オン（商品名：ＩＲＧＡＣＵＲＥ  ６５１、ＢＡＳＦ社製）、オキシムエステル系光重合開始剤の商品名：Ｌｕｎａｒ  ６（ＤＫＳＨジャパン（株）社製）、２，４−ジエチルチオキサントン（商品名：カヤキュアＤＥＴＸ−Ｓ、日本化薬（株）社製）、フルオレンオキシム系光重合開始剤であるＤＦＩ−０９１、ＤＦＩ−０２０（ともにダイトーケミックス社製）などが好ましく挙げられる。
【０１２５】
−界面活性剤−
遮光層は、界面活性剤の少なくとも一種を含有することができる。
界面活性剤としては、例えば、特許第４５０２７８４号公報の段落００１７、特開２００９−２３７３６２号公報の段落００６０〜００７１に記載の界面活性剤が挙げられる。中でも、遮光層塗布形成時における膜性改良の観点からは、フッ素系界面活性剤（例えば、ＤＩＣ（株）製のメガファック（登録商標）Ｆ−７８４−Ｆ、Ｆ−７８０Ｆ、Ｆ−５５５Ａ等）を用いることが好ましい。
【０１２６】
遮光層が界面活性剤を含有する場合、界面活性剤の遮光層中における含有量としては、遮光層の全質量に対して、０．０１質量％〜３質量％が好ましく、０．０５質量％〜１質量％がより好ましく、０．１質量％〜０．８質量％が更に好ましい。
【０１２７】
−他の成分−
遮光層は、上記した成分に加え、必要に応じて、重合禁止剤、染料、添加剤等の他の成分を含んでいてもよい。
【０１２８】
（重合禁止剤）
遮光層は、重合禁止剤の少なくとも１種を含むことが好ましい。
遮光層が、重合禁止剤を含むと、現像残渣の発生がより抑制される。重合禁止剤としては、例えば、特許第４５０２７８４号公報の段落００１８に記載の熱重合防止剤（重合禁止剤ともいう。）を用いることができる。中でも、重合禁止剤としては、フェノチアジン、ハイドロキノンモノメチルエーテル等を好適に用いることができる。
【０１２９】
（染料）
遮光層は、反射防止能を発現するという観点から染料を含有していてもよい。
遮光層に含有され得る染料には、特に制限はなく、公知の染料、例えば、「染料便覧」（有機合成化学協会編集、昭和４５年刊）等の文献に記載されている公知の染料、又は、市販品として入手可能な染料を適宜選択して使用することができる。
染料の具体例としては、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクアリリウム色素、ピリリウム塩、金属チオレート錯体等の染料が挙げられる。
【０１３０】
遮光層が染料を含有する場合、染料の含有量は、反射防止能を発現するという観点からは、前述の顔料１００質量部に対して、１質量部〜４０質量部であることが好ましく、１質量部〜２０質量部であることがより好ましい。染料の含有量が上記範囲であることで、形成された遮光層における反射防止効果、即ち、目視によるぎらつき抑制効果が良好となる。
【０１３１】
（添加剤）
添加剤としては、特開２０００−３１０７０６号公報の段落００５８〜００７１に記載のその他の添加剤が挙げられる。
【０１３２】
（不純物）
遮光層は、不純物の含有量が少ないことが好ましい。
遮光層における不純物の詳細及び好ましい態様等の詳細については、既述の第１感光層における場合と同様であるので、ここでは記載を省略する。
【０１３３】
遮光層の厚みは、２０μｍ以下が好ましく、１０μｍ以下がより好ましく、５μｍ以下が特に好ましい。遮光層の厚みが、２０μｍ以下であると、転写フィルム全体の薄膜化の点で有利である。遮光層の厚みは、製造適性の観点から、１μｍ以上が好ましく、２μｍ以上がより好ましい。
【０１３４】
〜遮光層の形成〜
遮光層の形成方法には、特に限定はなく、公知の方法を用いることができる。
遮光層の形成方法の一例としては、例えば、既述の第１感光層の表面、又は第１感光層上に中間層を有する場合は中間層の表面に、溶剤を含有する遮光層用組成物を塗布等の方法で付与し、必要に応じて乾燥させることによって形成する方法が挙げられる。
遮光層用組成物は、少なくともバインダーポリマー及び溶剤（特に有機溶剤）、並びに必要に応じて硬化成分、界面活性剤及び添加剤等の他の成分を混合することにより調製することができる。
【０１３５】
塗布の方法及び乾燥の方法については、既述の第１感光層における場合と同様であり、公知の方法を適用することができ、例えば、既述の第１感光層の塗布及び乾燥に用いられる方法と同様の方法が挙げられる。
【０１３６】
遮光層に紫外線吸収材料として黒色顔料を用いる場合、黒色顔料は、黒色顔料が分散された分散液として遮光層用組成物に用いられることが望ましい。
分散液は、黒色顔料と顔料分散剤とを予め混合して得られる混合物を、後述する有機溶剤又はビヒクルに添加して分散させることによって調製することができる。ビヒクルとは、顔料を分散させる媒質部分をいい、液状であって、かつ、黒色顔料と結合して層を形成するバインダー成分とバインダー成分を溶解して希釈する有機溶剤等の媒体とを含む。
黒色顔料を分散させる際に用いられる分散機としては、特に制限はなく、例えば、「顔料の事典」（第一版、朝倉邦造著、朝倉書店、２０００年、４３８頁）に記載の、ニーダー、ロールミル、アトライター、スーパーミル、ディゾルバ、ホモミキサー、サンドミル等の公知の分散機が挙げられる。さらに、同３１０頁に記載の機械的摩砕によって、分散質である黒色顔料を摩擦力を利用して微粉砕してもよい。
なお、顔料分散剤は、顔料及び有機溶剤の種類に応じて選択すればよく、例えば市販の分散剤を使用することができる。
【０１３７】
−溶剤−
遮光層用組成物に用いられる溶剤としては、通常用いられる有機溶剤を特に制限なく用いることができ、例えば、エステル、エーテル、ケトン、芳香族炭化水素等が挙げられる。
また、溶剤として、米国特許公開２００５／２８２０７３号明細書の段落００５４、００５５に記載のＳｏｌｖｅｎｔと同様に、メチルエチルケトン、プロピレングリコールモノメチルエーテル、プロピレングリコールモノメチルエーテルアセテート（ＰＥＧＭＥＡ）、シクロヘキサノン、シクロヘキサノール、メチルイソブチルケトン、乳酸エチル、乳酸メチル等を用いることができる。
中でも、溶剤としては、１−メトキシ−２−プロピルアセテート、３−エトキシプロピオン酸メチル、３−エトキシプロピオン酸エチル、エチルセロソルブアセテート、乳酸エチル、酢酸ブチル、３−メトキシプロピオン酸メチル、２−ヘプタノン、シクロヘキサノン、ジエチレングリコールモノエチルエーテルアセテート（エチルカルビトールアセテート）、ジエチレングリコールモノブチルエーテルアセテート（ブチルカルビトールアセテート）、プロピレングリコールメチルエーテルアセテート、メチルエチルケトン等が好適である。
溶剤は、１種単独で用いてもよく、２種以上を組み合わせて用いてもよい。
また、溶剤として、必要に応じて、沸点が１８０℃〜２５０℃である有機溶剤（高沸点溶剤）を使用することができる。
【０１３８】
溶剤を用いる場合、遮光層用組成物の固形分量は、遮光層用組成物の全量に対して、５質量％〜８０質量％が好ましく、５質量％〜４０質量％がより好ましく、５質量％〜３０質量％が特に好ましい。
【０１３９】
（中間層）
第１感光層と遮光層との間には、更に、中間層を有する態様が好ましい。
中間層が第１感光層と遮光層との間に配置されていることにより、塗布後の保存時における、第１感光層中の光重合開始剤の遮光層への移動を抑えることができる。第１感光層から遮光層に光重合開始剤が移動して混合し、遮光層中の光重合開始剤の含有割合が増えると、透明基材の遮光層を有しない側からの光が透明基材を透過して遮光層に入射した際に遮光層での重合反応が進行しやすくなり、またその重合反応は透明基材近傍で進行するため、現像後の遮光層の残渣（現像時の遮光層の除去残り（所謂かぶり）が発生し易くなる。
【０１４０】
中間層は、バインダーポリマーを含有することが好ましく、水又は炭素数１〜４の低級アルコールに対して可溶性を有するバインダーポリマーを含有することがより好ましく、バインダーポリマー及び重合性化合物を含有することが更に好ましい。
【０１４１】
−バインダーポリマー−
中間層は、水又は炭素数１〜４の低級アルコールに対して可溶性を有するバインダーポリマーを主成分として含むことが好ましい。このようなバインダーポリマーを含有すると、現像時に除去しやすく、良好なパターンを形成しやすい。
【０１４２】
本開示において、「主成分として含む」とは、中間層中に含まれるバインダー成分のうち最も多く含有されているバインダーポリマーであるか、又は中間層中に含まれるバインダー成分の全体に占める含有比率が５０質量％以上のバインダーポリマーであることをいう。
【０１４３】
水又は炭素数１〜４の低級アルコールに対して可溶性を有するバインダーポリマーとしては、公知のものの中から適宜選択することができ、例えば、ポリビニルアルコール、ポリビニルピロリドン等が挙げられる。中でも、中間層に用いられるバインダーポリマーとしては、ポリビニルアルコールとポリビニルピロリドンとの組み合わせが好ましい。
【０１４４】
なお、「水又は炭素数１〜４の低級アルコールに対して可溶性を有する」とは、２５℃において水又は炭素数１〜４の低級アルコール１００ｍｌに対して５ｇ以上溶解する性質をいう。
ここで、水としては、イオン交換水、蒸留水等が挙げられる。
また、炭素数１〜４の低級アルコールとしては、例えば、メタノール、エタノール、プロパノール、イソプロパノール、及びブタノールが挙げられる。
【０１４５】
中間層に含まれるバインダーポリマーの含有量は、中間層の全固形分量に対して、８０質量％以上が好ましく、９０質量％以上がより好ましい。上限値は、特に制限はなく、１００質量％以下の範囲で調整すればよい。
【０１４６】
−重合性化合物−
中間層は、更に、重合性化合物の少なくとも一種を含むことが好ましい。
重合性化合物を含有することは、現像（好ましくは炭酸現像）する際の残渣の抑制の点で好ましい。
【０１４７】
中間層に用いることができる重合性化合物としては、第１感光層又は遮光層に用いることができる重合性化合物と同様のものを適宜選択して用いることができ、重合性モノマーが好ましい。中でも、水への溶解性の観点から、アクリルアミドモノマー（例えば、富士フイルム（株）製のＦＡＭ−４０１、ＦＡＭ−３０１、ＦＡＭ−２０１、ＦＡＭ−４０２等）が好ましい。
重合性化合物は、１種単独で用いてもよく、２種以上を組み合わせて用いてもよい。
中間層に含まれる重合性化合物の含有量は、中間層の全固形分量に対して、５０質量％以下が好ましく、３０質量％以下がより好ましい。
【０１４８】
−光重合開始剤−
中間層は、更に、光重合開始剤の少なくとも一種を含んでもよい。
中間層に用いることができる光重合開始剤としては、例えば、第１感光層又は遮光層に用いることができる光重合開始剤と同様のものを適宜選択して用いることができる。
中間層が光重合開始剤を含有すると、現像後のパターン形状の良化に効果がある。
中間層に含まれる光重合開始剤の含有量は、中間層の全固形分量に対して、１０質量％以下が好ましく、５質量％以下がより好ましい。
【０１４９】
−界面活性剤−
中間層は、界面活性剤の少なくとも一種を含有することができる。
界面活性剤としては、中間層を塗布形成する際の膜性改良の観点から、フッ素含有界面活性剤（例えば、ＤＩＣ（株）製のメガファック（登録商標）Ｆ−７８４Ｆ、Ｆ−７８０Ｆ、Ｆ−４４４等）などを挙げることができる。
中間層に含まれる界面活性剤の含有量は、中間層の全固形分量に対して、０．００１質量％〜１質量％が好ましく、０．００１質量％〜０．５質量％がより好ましく、０．００１質量％〜０．１質量％がさらに好ましい。
【０１５０】
−他の成分−
中間層は、必要に応じて、添加剤等の他の成分を含んでいてもよい。添加剤については、遮光層に添加できる添加剤と同様である。
【０１５１】
中間層の厚みは、０．２μｍ〜５μｍが好ましく、０．５μｍ〜３μｍがより好ましく、０．８μｍ〜２μｍが更に好ましい。
【０１５２】
〜中間層の形成〜
中間層の形成方法には、特に限定はなく、公知の方法を用いることができる。
中間層の形成方法としては、例えば既述の第１感光層の表面に溶剤を含有する中間層用組成物を塗布等の方法で付与し、必要に応じて乾燥させることによって形成する方法が挙げられる。
中間層用組成物は、少なくともバインダーポリマー及び水性溶媒、並びに必要に応じて硬化成分、界面活性剤及び添加剤等の他の成分を混合して調製することができる。中間層用組成物の調製には、第１感光層及び遮光層とは異なる溶剤を用いることが好ましく、水性溶媒が好適に用いられる。水性溶媒としては、水、水と水に可能性の有機溶剤との混合溶媒等が挙げられる。中間層用組成物は、水系組成物であることが好ましい。
【０１５３】
塗布の方法及び乾燥の方法については、既述の第１感光層における場合と同様であり、公知の方法を適用することができ、例えば、既述の第１感光層の塗布及び乾燥に用いられる方法と同様の方法が挙げられる。
【０１５４】
（保護フィルム）
本開示の転写フィルムには、仮支持体の上に積層された遮光層の表面に保護フィルムを有することができる。保護フィルムが付設されることで、保管の際の異物等の不純物による汚染及び露出面の損傷から保護することができる。
【０１５５】
保護フィルムには、遮光層から容易に剥離し得るものが好ましく、後述する仮支持体と同一又は類似の基材を用いることができる。
保護フィルムの例としては、ポリオレフィンフィルム（例えば、ポリプロピレン（ＰＰ）フィルム、ポリエチレン（ＰＥ）フィルム等）、ポリエチレンテレフタレート（ＰＥＴ）フィルム、シリコン紙、又はポリテトラフルオロエチレンフィルムなどが挙げられる。
また、特開２００６−２５９１３８号公報の段落００８３〜００８７及び００９３に記載の保護フィルムを適宜使用することができる。
【０１５６】
保護フィルムの厚みは、０．２μｍ〜４０μｍが好ましく、０．５μｍ〜３０μｍがより好ましい。
【０１５７】
（仮支持体）
仮支持体は、転写フィルムからの剥離の点で、樹脂製の基材が好ましく、成形後に可撓性を呈する材料を用いた基材がより好ましい。基材としては、フィルム又はシートのいずれでもよい。
また、仮支持体は、透明性を有するものでもよいし、着色（例えば、染料化ケイ素、アルミナゾル、クロム塩、ジルコニウム塩等を含有して着色）されたものでもよい。
【０１５８】
仮支持体の例としては、シクロオレフィンコポリマー基材、ポリエチレンテレフタレート（ＰＥＴ）基材、トリ酢酸セルロース基材、ポリスチレン基材、ポリカーボネート基材等が挙げられ、中でも、ハンドリングの観点から、ＰＥＴ基材が特に好ましい。
【０１５９】
仮支持体としては、導電性が付与された仮支持体も好適であり、導電性は、例えば特開２００５−２２１７２６号公報に記載の方法等により付与されてもよい。
【０１６０】
仮支持体の厚みとしては、５μｍ〜６０μｍが好ましく、５μｍ〜４０μｍがより好ましい。
【０１６１】
本開示の転写フィルムの一例を図１を参照して説明する。
本開示の転写フィルムは、仮支持体上に第１感光層と遮光層とを少なくとも有し、第１感光層と遮光層との間に中間層を有してもよい。
転写フィルム１０は、図１に示すように、仮支持体１９の上に、仮支持体側から順に第１感光層１７、中間層１５、遮光層１３、及び保護フィルム１１が積層された積層構造を有している。中間層１５が第１感光層１７と遮光層１３との間に設けられることにより、第１感光層１７から遮光層１３への光重合開始剤の移動が抑えられる。これにより、積層体を作製して例えば透明基材の両側より光照射された際の遮光層中での重合反応が抑えられ、現像残渣の発生が抑制される。また、保護フィルム１１は、後述のように積層体を作製する際に剥離除去される。
なお、転写フィルムは、図１に示す積層構造に限られるものではなく、図２の積層体に示されるように、中間層を有しない積層構造でもよい。
【０１６２】
本開示の一実施形態である転写フィルムは、例えば、タッチパネル等の画像表示装置に配される金属配線基板の配線パターンを形成するための転写フィルムとして用いることができる。
本開示の転写フィルムを用いて透明基材に第１感光層、遮光層等を転写し、パターンを形成する方法については後述する。
【０１６３】
転写フィルムは、公知の方法で保管することができる。
保管の際、雰囲気を大気とすることも可能であり、窒素とすることも可能である。
保管温度は、公知の温度とすることができ、例えば、室温（２０℃〜２５℃）、冷蔵温度（０℃〜５℃）、冷凍温度（−５０℃〜−１０℃）を挙げることができる。保管温度は、転写フィルムの予期せぬ劣化を防ぐという観点から、冷凍温度又は冷蔵温度が好ましい。具体的には、保管温度は、５℃、−１０℃、−２０℃、−３０℃を挙げることができる。
また、保管期間に特に制限はなく、例えば、転写フィルムを製造後、５℃で２０日間保管した後に使用する態様、−２０℃で５０日間保管した後に使用する態様などを挙げることができる。 
【０１６４】
＜積層体＞
本開示の積層体は、透明基材と、透明基材の上に積層された既述の本開示の転写フィルムと、を有し、必要に応じて、更に他の層を有するものでもよい。
【０１６５】
本開示の転写フィルムの詳細については、既述の通りであり、転写フィルムを構成する仮支持体、第１感光層、遮光層、及び中間層の詳細並びに好ましい態様については、既述の通りである。
【０１６６】
（透明基材）
透明基材は、透明性を有する基材のことであり、光学的に歪みがなく、透明度が高い材料であることが好ましい。なお、本開示における透明とは、全可視光線の透過率が８５％以上であることを意図し、９０％以上が好ましく、９５％以上がより好ましい。
【０１６７】
本開示における透明基材としては、ガラス基材、又は樹脂基材が好ましい。
中でも、軽量であり、破損しにくい点で、樹脂基材が好ましい。樹脂基材の例としては、ポリエチレンテレフタレート（ＰＥＴ）、ポリエチレンナフタレート、ポリカーボネート（ＰＣ）、トリアセチルセルロース（ＴＡＣ）、シクロオレフィンポリマー（ＣＯＰ）等の樹脂からなる透明基材が挙げられる。
【０１６８】
透明基材は、表示画像の視認性をより改善する観点から、屈折率が１．６〜１．７８であり、かつ、厚みが５０μｍ〜２００μｍであることが好ましい。
【０１６９】
透明基材は、単層構造であってもよく、２層以上の積層構造であってもよい。
透明基材が２層以上の積層構造である場合、屈折率は、透明基材全層での屈折率を意味する。
透明基材の厚みは、透明基材が２層以上の積層構造を有する場合、全層での合計厚みを意味する。
【０１７０】
透明基材としては、少なくとも一方の面に導電性の部材（例えば、電極、配線）を有する基材が好ましく、両方の面に電極及び配線の少なくとも一方を有する基材がより好ましい。
本開示においては、透明基材が、タッチパネル用電極及びタッチパネル用配線の少なくとも一方を有する基材であることが好ましい。
【０１７１】
導電性の部材に用いられる導電性材料としては、透明導電材料及び金属材料が好ましい。透明導電材料としては、例えば、ＩＴＯ（酸化インジウムスズ）、ＩＺＯ（酸化インジウム亜鉛）等の金属酸化膜が好ましい。金属材料としては、金、銀、銅、モリブデン、アルミニウム、チタン、クロム、亜鉛及びマンガン、並びに、これらの金属元素の２種以上からなる合金が挙げられる。
【０１７２】
タッチパネル用途の場合、タッチパネル用電極として、例えば、タッチパネルの少なくとも画像表示領域に配置される透明電極パターンが挙げられる。タッチパネル用電極は、画像表示領域からタッチパネルの枠部にまで延びていてもよい。
また、タッチパネル用配線として、例えば、タッチパネルの枠部に配置される引き回し配線（取り出し配線）が挙げられ、金属材料が好適である。引き回し配線の材質としては、銅、モリブデン、アルミニウム又はチタンが好ましく、銅が特に好ましい。
【０１７３】
（第２感光層）
本開示の積層体は、透明基材の一方の側に既述の第１感光層を有し、かつ、透明基材の他方の側（即ち、透明基材の本開示の転写フィルムが積層された側と反対側）に、更に、第２感光層を有することが好ましい。
本開示の積層体が第２感光層を有する場合、透明基材の両方の側にそれぞれレジストパターン（好ましくは、互いにパターンの異なるレジストパターン）を付設することができ、透明基材の両側に精細な配線パターン（好ましくは、互いにパターンの異なる配線パターン）を形成することができる。
【０１７４】
第２感光層は、既述の第１感光層と同一の層でもよいし、相互に異なる層であってもよい。第２感光層は、成分組成が第１感光層と同一の層である場合が好ましい。
この場合、透明基材の一方の側に第１感光層を設け、他方の側に第２感光層が設けられ、同一の光源を用いて同時に光照射することが可能である。第１感光層と第２感光層とは、異なる光源を用いて照射してもよく、照射する光の波長も異なっていてもよい。
【０１７５】
第２感光層は、少なくともバインダーポリマー、重合性化合物、及び光重合開始剤を含む層とすることができ、必要に応じて、更に、界面活性剤、溶剤、添加剤等の他の成分を含んでもよい。
第２感光層におけるバインダーポリマー、重合性化合物、光重合開始剤、界面活性剤、溶剤、添加剤等の他の成分の詳細及び好ましい態様については、第１感光層における場合と同様である。
第２感光層は、バインダーポリマー、重合性化合物、及び光重合開始剤を含有することが好ましい。
【０１７６】
第２感光層の厚みは、２０μｍ以下が好ましく、１５μｍ以下がより好ましく、１２μｍ以下が特に好ましい。第２感光層の厚みが２０μｍ以下であると、転写フィルム全体の薄膜化、第２感光層又は得られる硬化膜の透過率向上、及び第２感光層又は得られる硬化膜の黄着色化抑制等の点で有利である。
第２感光層の厚みは、製造適性の観点から、１μｍ以上が好ましく、２μｍ以上がより好ましく、３μｍ以上が特に好ましい。
【０１７７】
〜第２感光層の形成〜
第２感光層の形成方法は特に限定されず、公知の方法を用いることができる。
第２感光層は、例えば、透明基材の上に、第２感光層形成用の塗布液（第２感光層用塗布液）を塗布する方法、又は透明基材の上に、既述の本開示の転写フィルムとは異なる転写材料を貼り合わせる方法により形成することができる。
後者では、転写材料として、例えば、仮支持体と仮支持体上に第２感光層用塗布液を塗布し乾燥することで形成された第２感光層とを有する転写フィルムを用いることができ、仮支持体と第２感光層との間に更に他の層（例えば既述の中間層）を有する転写フィルムを用いてもよい。
なお、第２感光層用塗布液を塗布、乾燥する方法は、既述の第１感光層における場合と同様であり、公知の方法を適用することができ、例えば、既述の第１感光層の塗布及び乾燥に用いられる方法と同様の方法が挙げられる。
【０１７８】
＜パターン形成方法＞
本開示のパターン形成方法は、透明基材の一方の側に、既述の本開示の転写フィルムを貼り合わせる工程（以下、貼り合わせ工程）と、透明基材の他方の側に、バインダーポリマー、重合性化合物、及び光重合開始剤を含む第２感光層を形成する工程（以下、第２感光層形成工程）と、透明基材の両方の側に対して、光をそれぞれ異なるパターンにて照射する工程（以下、光照射工程）と、照射が行われた後の透明基材の両方の側を現像処理することで、透明基材の両方の側にそれぞれ異なるパターンを形成する工程（以下、パターン化工程）と、を有している。
また、本開示のパターン形成方法は、必要に応じて、更に、他の工程を有するものであってもよい。
【０１７９】
（貼り合わせ工程）
貼り合わせ工程では、透明基材の一方の側に、既述の本開示の転写フィルムを貼り合わせる。
本工程では、本開示の転写フィルムを透明基材の一方の側（例えば、電極等が配置された側）に例えばラミネートする等の方法で貼り合わせることができる。
ラミネートは、真空ラミネーター、オートカットラミネーター等の公知のラミネーターを用いて行うことができる。
【０１８０】
ラミネート条件としては、一般的な条件を適用できる。
ラミネート温度としては、８０℃〜１５０℃が好ましく、９０℃〜１５０℃がより好ましく、１００℃〜１５０℃が特に好ましい。ラミネート温度は、ロールを備えたラミネーターのロールの表面温度（以下、ロール温度）を指す。
ラミネート時の透明基材の温度には、特に制限はない。ラミネート時の透明基材の温度としては、１０℃〜１５０℃が好ましく、２０℃〜１５０℃がより好ましく、３０℃〜１５０℃が更に好ましい。
また、ラミネート時の線圧としては、０．５ＭＰａ〜１０ＭＰａが好ましく、０．５ＭＰａ〜５ＭＰａがより好ましく、０．５ＭＰａ〜１ＭＰａが特に好ましい。
また、ラミネート時の搬送速度（ラミネート速度）としては、０．５ｍ／分〜５ｍ／分が好ましく、１．５ｍ／分〜３ｍ／分がより好ましい。
【０１８１】
保護フィルム／遮光層／中間層／第１感光層／仮支持体の積層構造を有する転写フィルムを用いる場合には、まず、転写フィルムから保護フィルムを剥離して遮光層を露出させる。次いで、露出した遮光層と、透明基材の電極等が配置された側の面とが接するようにして、転写フィルムと透明基材とを貼り合わせる。
これにより、転写フィルムの遮光層が透明基材と密着され、仮支持体／第１感光層／中間層／遮光層／電極等／透明基材の積層構造を有する積層体が形成される。
この積層構造のうち、電極等は透明基材の一部であり、例えばタッチパネル用基板として用いられる。
その後、必要に応じ、上記積層体から仮支持体を剥離する。
【０１８２】
（第２感光層形成工程）
第２感光層形成工程では、透明基材の他方の側、即ち第１感光層及び遮光層を有しない側に、バインダーポリマー、重合性化合物、及び光重合開始剤を含む第２感光層を形成する。
第２感光層の形成は、既述のように、例えば、透明基材の上に、第２感光層形成用の塗布液（第２感光層用塗布液）を塗布する方法、又は透明基材の上に、既述の本開示の転写フィルムとは異なる転写材料を貼り合わせる方法のいずれの方法により形成してもよい。
【０１８３】
第２感光層用塗布液を塗布、乾燥する方法については、既述の第１感光層の形成における場合と同様に、公知の方法を適用でき、例えば、既述の第１感光層の塗布及び乾燥に用いられる方法と同様の方法が挙げられる。
転写材料を貼り合わせる方法については、既述の貼り合わせ工程と同様に行うことができる。
【０１８４】
（光照射工程）
光照射工程では、透明基材の両方の側に対して、光をそれぞれ異なるパターンにて照射する。つまり、本工程では、露光部と非露光部とが存在する態様のパターン露光を行う。
本工程において、透明基材に対して第１感光層が配置されている側から照射された光によって、第１感光層のうちパターン露光された露光部が硬化され、最終的に硬化膜となる。また、第２感光層においても、透明基材に対して第２感光層が配置されている側から照射された光によって、第２感光層のうちパターン露光された露光部が硬化され、最終的に硬化膜となる。
一方、第１感光層及び第２感光層のうち、パターン露光における非露光部は硬化せず、次のパターン化工程で、現像液によって除去（溶解）される。非露光部は、現像工程後、硬化膜の開口部を形成し得る。
パターン露光は、マスクを介した露光でもよいし、レーザー等を用いたデジタル露光でもよい。
【０１８５】
パターン露光の光源としては、感光性層を硬化し得る波長域の光（例えば、３６５ｎｍ又は４０５ｎｍ）を照射できるものであれば適宜選定して用いることができる。
光源としては、例えば、各種レーザー、発光ダイオード（ＬＥＤ）、超高圧水銀灯、高圧水銀灯、及び、メタルハライドランプが挙げられる。露光量は、好ましくは５ｍＪ／ｃｍ２〜２００ｍＪ／ｃｍ２であり、より好ましくは１０ｍＪ／ｃｍ２〜２００ｍＪ／ｃｍ２である。
【０１８６】
転写フィルムを用いて透明基板上に第１感光層及び第２感光層を形成した場合、仮支持体を剥離する前にパターン露光し、その後に仮支持体を剥離してもよいし、仮支持体を剥離してからパターン露光してもよい。
また、本工程では、パターン露光後であってパターン化工程前（即ち、現像前）に、第１感光層及び第２感光層に対して熱処理（いわゆるＰＥＢ（Post Exposure Bake））を施してもよい。
【０１８７】
（パターン化工程）
パターン化工程は、上記の光照射工程で光照射が行われた後の透明基材の両方の側を現像処理することで、透明基材の両方の側にそれぞれ異なるパターンを形成する。
【０１８８】
現像は、現像液を用いて行うことができる。
現像液としては、特に制約はなく、特開平５−７２７２４号公報に記載の現像液など、公知の現像液を使用することができる。なお、現像液は未露光の感光性樹脂層を溶解しうる現像液が好ましく、例えば、ｐＫａ＝７〜１３の化合物（例えば、炭酸ナトリウム、水酸化カリウムなど）を０．０５ｍｏｌ／Ｌ〜５ｍｏｌ／Ｌの濃度で含む現像液が好ましい。より具体的には、炭酸ナトリウム水溶液、水酸化カリウム水溶液などが挙げられる。
現像液には、更に水と混和性を有する有機溶剤を少量添加してもよい。水と混和性を有する有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等を挙げることができる。有機溶剤の濃度は０．１質量％〜３０質量％が好ましい。
また、現像液には、更に公知の界面活性剤を添加することができる。界面活性剤の濃度は０．０１質量％〜１０質量％が好ましい。
【０１８９】
現像の方式としては、パドル現像、シャワー現像、シャワー現像とスピン現像との組み合わせ、ディップ現像等のいずれの方式でもよい。
シャワー現像による場合は、露光後の第１感光層及び第２感光層に現像液をシャワーにより吹き付けることにより、未硬化部分を除去することで、パターン状の硬化物を形成することができる。また、現像の後に、洗浄剤などをシャワーにより吹き付け、ブラシなどで擦りながら、現像残渣を除去することが好ましい。
現像液の液温度は、２０℃〜４０℃が好ましく、また、現像液のｐＨは８〜１３が好ましい。
【０１９０】
以下に、本開示のパターン形成方法の一例を図４を参照して説明する。
まず図４（ａ）に示すように、本開示の転写フィルム４１を透明基材２１の一方の側に貼り合わせ（貼り合わせ工程）、更に透明基材２１の他方の側に、本開示の転写フィルム４１とは異なる他の転写フィルム４３を貼り合わせ（第２感光層形成工程）、例えば図３に示す積層構造を有する積層体を準備する。
そして、図４（ｂ）のように、透明基材２１からみて、積層体の転写フィルム４１を有する側に第１のフォトマスク３１を配置し、積層体の転写フィルム４３を有する側に第１のフォトマスク３１とはパターンが異なる第２のフォトマスク３３を配置し、それぞれのフォトマスクを介して積層体の両側から光照射する（光照射工程）。このとき、第１感光層１７と第２感光層２７とにはそれぞれ異なるパターン露光が行われる。
続いて、第１のフォトマスク３１及び第２のフォトマスク３３を取り外し、更に積層体の両側に配置されている仮支持体１９、１９ａをそれぞれ剥離する。その後、積層体の両側に露出した第１感光層１７及び第２感光層２７に対して現像処理を施す（パターン化工程）。これにより、第１感光層１７のうち、第１のフォトマスク３１によってパターン露光されなかった領域は、現像除去される。また、遮光層１９のうち、上記パターン露光されなかった領域の下に位置する領域も除去される。これにより、図４（ｃ）に示すように、パターン露光された第１感光層１７ａ及びその下層である遮光層１３ａによってパターンが形成される。また同様に、第２感光層２７のうち、第２のフォトマスク３３によってパターン露光されなかった部分は、現像除去される。これにより、パターン露光された第２感光層２７ａによってパターンが形成される。
このようにして、積層体の両側に光照射することにより、一方の側に照射された光が他方の側に侵入して他方の側の感光層へ与える影響が効果的に抑えられているので、透明基材の両側に互いにパターン形状の異なるパターンを、それぞれ精細に形成することができる。
【０１９１】
本開示のパターン形成方法は、タッチパネル用電極及びタッチパネル用配線の少なくとも一方の形成に好適に用いられる。
【実施例】
【０１９２】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されない。
また、特に断りのない限り、「部」は質量基準である。【０１９３】
（実施例１）
＜転写フィルムＡの作製＞
仮支持体（ルミラー（登録商標）１６ＱＳ６２（厚み１６μｍ）、東レ株式会社；ポリエチレンテレフタレートフィルム）上に、下記組成の第１感光層形成用組成物Ｂ−１をスリット状ノズルを用いて塗布し、１００℃の熱風で２分間乾燥させて、乾燥厚み６μｍの第１感光層を形成した。
なお、表１中、「重合体」は本開示におけるバインダーポリマーのことであり、「ラジカル重合性化合物」は本開示における重合性化合物のことである。【０１９４】
−第１感光層形成用組成物Ｂ−１−
【表１】
2020040054.tif 000003
【０１９５】
【化２】
2020040054.tif 000004
【０１９６】
上記の重合体Ａ−１及びアクリベースＦＦ１８７における各構成単位の比は、モル比である。また、Ｍｅはメチル基を表す。【０１９７】
次いで、第１感光層の上に、下記組成の中間層形成用組成物Ｃ−１をスリット状ノズルを用いて塗布し、１００℃の熱風で２分間乾燥させて、乾燥厚み１μｍの中間層を形成した。【０１９８】
−中間層形成用組成物Ｃ−１−
【表２】
2020040054.tif 000005
【０１９９】
次いで、中間層上に、下記表３に記載の組成の遮光層形成用組成物Ａ−１をスリット状ノズルを用いて塗布し、１００℃の熱風で２分間乾燥させて、乾燥厚み３μｍの遮光層を形成した。【０２００】
更に、遮光層の上に保護フィルム（トレファン（登録商標）１２ＫＷ３７（厚み１２μｍ）、東レ株式会社；ポリプロピレンフィルム）を貼り合わせ、仮支持体／第１感光層／中間層／遮光層／保護フィルムの積層構造を有する転写フィルムＡを作製した。【０２０１】
＜転写フィルムＢの作製＞
次に、仮支持体（ルミラー（登録商標）１６ＱＳ６２（厚み１６μｍ）、東レ株式会社）上に、上記と同じ第１感光層形成用組成物Ｂ−１をスリット状ノズルを用いて塗布し、１００℃の熱風で２分間乾燥させて、乾燥厚み６μｍの第２感光層を形成した。形成された第２感光層の上に、更に、保護フィルム（トレファン（登録商標）１２ＫＷ３７（厚み１２μｍ）、東レ株式会社）を貼り合わせ、仮支持体／第２感光層／保護フィルムの積層構造を有する転写フィルムＢを作製した。【０２０２】
＜パターン形成＞
−積層体の作製−
まず初めに、以下のようにして積層体を作製した。
上記のようにして作製した転写フィルムＡ（＝仮支持体／第１感光層／中間層／遮光層／保護フィルム；本開示の転写フィルム）を、５ｃｍ×５ｃｍ四方のサイズに裁断してフィルム片とし、フィルム片の保護フィルムを剥がした。そして、保護フィルムの剥離により露出した遮光層の表面がシクロオレフィン樹脂フィルム基材（厚み：５０μｍ；以下、「ＣＯＰ基板」ともいう。）と接するように、フィルム片を上記ＣＯＰ基板の一方の面に重ね、以下の条件でラミネートした（貼り合わせ工程）。
<ラミネート条件>
・ロール温度：１１０℃
・線圧：０．６ＭＰａ
・線速度（ラミネート速度）：２．０ｍ／分【０２０３】
続いて、上記のようにして作製した転写フィルムＢ（＝仮支持体／第２感光層／保護フィルム；本開示の転写フィルム以外の転写材料）を、上記と同様に５ｃｍ×５ｃｍ四方のサイズに裁断してフィルム片とし、フィルム片の保護フィルムを剥がした。そして、保護フィルムの剥離により露出した第２感光層の表面がＣＯＰ基板と接するように、フィルム片を上記ＣＯＰ基板の他方の面に重ね、上記と同じ条件でラミネートした（第２感光層形成工程）。
以上のようにして、仮支持体／第１感光層／中間層／遮光層／ＣＯＰ基板／第２感光層／仮支持体の積層構造を有する積層体を作製した。【０２０４】
−パターン形成−
次に、作製した積層体に対して、積層体の仮支持体を剥離しない状態のまま、互いに異なるパターンを有するマスクパターンを介して、超高圧水銀灯により積層体の両方の側からそれぞれ露光量１２０ｍＪ／ｃｍ２にて光照射した（光照射工程）。光照射後、１時間放置した。その後、積層体の両方の側に設けられている仮支持体をそれぞれ剥離し、ＣＯＰ基材の両方の側に現像処理を施した（パターン化工程）。
このようにして、ＣＯＰ基材の一方の側にある第１感光層、中間層及び遮光層と、他方の側にある第２感光層と、を現像し、ＣＯＰ基材の両側に互いに異なるパターンをそれぞれ形成した。
なお、現像は、現像液として、温度２９℃、ｐＨ１１．２の０．７質量％炭酸カリウム水溶液を用い、４５秒間のシャワー現像により行った。【０２０５】
＜評価＞
次に、現像前後における積層体に対し、以下の評価を行った。測定及び評価の結果は、下記表３に示す。【０２０６】
−１．露光後の残渣（かぶり）−
透明基材から積層体の積層方向を見た場合に、積層体の、第１感光層側から光照射されなかった未照射領域（１０００μｍ×１０００μｍ四方）について、第１感光層側から光学顕微鏡にて倍率５倍で観察し、顕微鏡写真から残渣の面積を求め、第１感光層及び遮光層の透明基材上における残渣（かぶり）の面積率を算出した。そして、算出値をもとに以下の評価基準にしたがって評価した。
残渣が認められる場合、第２感光層側からの照射光によって第１感光層又は遮光層が硬化したこと（即ち、露光かぶりが生じたこと）を示す。
ここで、第１感光層の残渣は、遮光層の表面に残存する第１感光層の残渣を確認し、観察領域である未照射領域中に占める面積率を求めた。遮光層の遮光効果が低い場合、第１感光層は第２感光層側からの照射光により感光し、残渣が生じやすくなる。
また、遮光層の残渣は、透明基材の表面に残存する遮光層の残渣を確認し、観察領域である未照射領域中に占める面積率を求めた。遮光層の遮光効果が確保されても、遮光層自体が感光性を有する場合、遮光層自体が感光し、残渣が生じやすくなる。
<評価基準>
Ａ：残渣が認められない。
Ｂ：残渣を確認でき、残渣の面積率が未照射領域の面積に対して５％以下である。
Ｃ：残渣を確認でき、残渣の面積率が未照射領域の面積に対して５％超１０％以下である。
Ｄ：残渣を確認でき、残渣の面積率が未照射領域の面積に対して１０％超３０％以下である。
Ｅ：残渣を確認でき、残渣の面積率が未照射領域の面積に対して３０％を超えている。【０２０７】
−２．遮光層の光学濃度（ＯＤ）−
仮支持体（ルミラー１６ＱＳ６２；厚み１６μｍ）上に遮光層形成用組成物Ａ−１をスリット状ノズルを用いて塗布し、温度１００℃のコンベクションオーブンで２分間乾燥させて厚み３μｍの遮光層を形成した後、遮光層の上に更に保護フィルム（トレファン１２ＫＷ３７）を貼り合わせ、仮支持体／遮光層／保護フィルムの積層構造の転写フィルムを作製した。
この転写フィルムを５ｃｍ×５ｃｍ使用のサイズにカットして測定用フィルム片とし、測定用フィルム片から保護フィルムを剥がした。そして、保護フィルムの剥離により露出した遮光層の表面がガラス基材と接すように、測定用フィルム片をガラスに重ね、上記と同様の条件でガラス基材（Ｅａｇｌｅ  ＸＧ（厚み０．７ｍｍ）、コーニング社製）にラミネートして、仮支持体／遮光層／ガラス基材の積層構造を有する積層体を得た。
この積層体の遮光層の光学濃度を、透過濃度計（ＢＭＴ−１、サカタインクスエンジニアリング社製）を用いて測定した。
更に、積層体の作製に使用した仮支持体及びガラス基材の光学濃度を上記と同様の方法で測定した。
そして、積層体の光学濃度から仮支持体及びガラス基材の光学濃度を減算し、遮光層の光学濃度とした。測定結果を下記表３に示す。【０２０８】
（実施例２〜４、比較例１）
実施例１において、遮光層形成用組成物Ａ−１を、表３に示す遮光層形成用組成物Ａ−２〜Ａ−４又はＡＡ−１に代えたこと以外は、実施例１と同様にして、転写フィルムを作製し、同様の測定及び評価を行った。測定及び評価の結果は、下記表３に示す。【０２０９】
【表３】
2020040054.tif 000006
【０２１０】
表３に示すように、本開示の転写フィルムを用いた実施例１〜４では、一定の光学濃度を有する遮光層の付設により遮光効果が得られたため、透明基材の両側にそれぞれ光照射を行っても、一方の側が他方の側の照射光の影響を受けにくく、透明基材の両側に精細なパターンを形成することができた。この中で、実施例３は、遮光層が光重合開始剤を含有するため、遮光層による遮光効果によって第１感光層は感光せず残渣が少なく抑えられたものの、遮光層の重合反応が僅かに進行した結果、遮光層の残渣が多少認められた。
これに対し、光学濃度が低い遮光層を付設した比較例１では、遮光効果が足りず、透明基材の両側にそれぞれ光照射を行った場合に一方の側の照射光が他方の側へ透過してしまい、一方の側が他方の側の照射光の影響を受ける結果を招き、透明基材の両側において残渣が著しく発生した。【０２１１】
（実施例５〜６）
実施例１において、中間層形成用組成物Ｃ−１を、表４に示す中間層形成用組成物Ｃ〜２又はＣ〜３に代えたこと以外は、実施例１と同様にして、転写フィルムを作製し、同様の測定及び評価を行った。測定及び評価の結果は、下記表５に示す。【０２１２】
−中間層形成用組成物Ｃ−２、Ｃ−３−
【表４】
2020040054.tif 000007
【０２１３】
【表５】
2020040054.tif 000008
【０２１４】
表５に示すように、本開示の転写フィルムを用いた実施例５〜６では、一定の光学濃度を有する遮光層の付設により遮光効果が得られたため、透明基材の両側にそれぞれ光照射を行っても、一方の側が他方の側の照射光の影響を受けにくく、透明基材の両側に精細なパターンを形成することができた。【０２１５】
なお、２０１８年８月２３日に出願された日本国特許出願２０１８−１５６４１９の開示は、その全体が参照により本明細書に取り込まれる。また、本明細書に記載された全ての文献、特許出願および技術規格は、個々の文献、特許出願、および技術規格が参照により取り込まれることが具体的かつ個々に記された場合と同程度に、本明細書中に参照により取り込まれる。
【図１】
2020040054.tif 000009
【図２】
2020040054.tif 000010
【図３】
2020040054.tif 000011
【図４】
2020040054.tif 000012
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
仮支持体と、
バインダーポリマー、重合性化合物、及び光重合開始剤を含む第１感光層と、
少なくともバインダーポリマーを含み、かつ、光学濃度が０．５以上である遮光層と、
をこの順に有する転写フィルム。
【請求項２】
前記遮光層が、更に、紫外線吸収材料を含む請求項１に記載の転写フィルム。
【請求項３】
前記紫外線吸収材料が、カーボンブラックを含む請求項２に記載の転写フィルム。
【請求項４】
前記遮光層が、更に、重合性化合物を含む請求項１〜請求項３のいずれか１項に記載の転写フィルム。
【請求項５】
前記遮光層における光重合開始剤の含有量が、前記遮光層の全固形分量に対して、１質量％以下である請求項１〜請求項４のいずれか１項に記載の転写フィルム。
【請求項６】
前記第１感光層における光重合開始剤の含有量が、前記第１感光層の全質量に対して、０．５質量％以上であり、
前記遮光層における光重合開始剤の含有量が、前記遮光層の全固形分量に対して、０．５質量％未満である請求項１〜請求項５のいずれか１項に記載の転写フィルム。
【請求項７】
前記第１感光層と前記遮光層との間に、中間層を有する請求項１〜請求項６のいずれか１項に記載の転写フィルム。
【請求項８】
前記中間層が、水又は炭素数１〜４の低級アルコールに対して可溶性を有するバインダーポリマーを含む請求項７に記載の転写フィルム。
【請求項９】
前記中間層が、更に、重合性化合物及び光重合開始剤を含む請求項７又は請求項８に記載の転写フィルム。
【請求項１０】
透明基材と、
請求項１〜請求項９のいずれか１項に記載の転写フィルムと、
を有する積層体。
【請求項１１】
前記透明基材の、前記転写フィルムが積層された側と反対側に、第２感光層を有する請求項１０に記載の積層体。
【請求項１２】
前記第２感光層が、バインダーポリマー、重合性化合物、及び光重合開始剤を含有する請求項１１に記載の積層体。
【請求項１３】
透明基材の一方の側に、請求項１〜請求項９のいずれか１項に記載の転写フィルムを貼り合わせる工程と、
前記透明基材の他方の側に、バインダーポリマー、重合性化合物、及び光重合開始剤を含む第２感光層を形成する工程と、
前記透明基材の両方の側に対して、光をそれぞれ異なるパターンにて照射する工程と、
前記照射が行われた後の前記透明基材の両方の側を現像処理することで、前記透明基材の両方の側にそれぞれ異なるパターンを形成する工程と、
を有するパターン形成方法。
【請求項１４】
前記透明基材は、両方の面に金属電極及び金属配線の少なくとも一方を有する請求項１３に記載のパターン形成方法。
【請求項１５】
タッチパネル用電極及びタッチパネル用配線の少なくとも一方の形成に用いられる請求項１３又は請求項１４に記載のパターン形成方法。
【国際調査報告】
2020040054.tif 000013
2020040054.tif 000014
2020040054.tif 000015
2020040054.tif 000016